(57)【要約】【課題】基板における半導体素子の外周部側をウエハリングで固定した状態で、外部異物による汚染を的確に抑制または防止して半導体素子を保管・移動させることができる半導体素子保護用粘着テープ、および、かかる半導体素子保護用粘着テープを製造する半導体素子保護用粘着テープの製造方法を提供すること。【解決手段】本発明の半導体素子保護用粘着テープ２００は、樹脂材料を含有するシート状をなす基材２０４と、この基材２０４上に積層された粘着層２０２とを備える積層体により構成されたものであり、この半導体素子保護用粘着テープ２００の縁部において、選択的に粘着性を有している。【選択図】図６
2020174201.tif 000002
【特許請求の範囲】
【請求項１】
樹脂材料を含有するシート状をなす基材と、該基材上に積層された粘着層とを備える積層体により構成された半導体素子保護用粘着テープであって、
当該半導体素子保護用粘着テープの縁部において、選択的に粘着性を有することを特徴とする半導体素子保護用粘着テープ。
【請求項２】
前記粘着層は、前記基材の縁部に選択的に形成されている請求項１に記載の半導体素子保護用粘着テープ。
【請求項３】
前記粘着層は、前記基材のほぼ全面に形成され、当該半導体素子保護用粘着テープは、さらに、前記粘着層の縁部を除く中心部に貼付された貼付層を備える請求項１に記載の半導体素子保護用粘着テープ。
【請求項４】
前記粘着層は、前記基材のほぼ全面に形成され、前記粘着層の縁部に粘着性を有する粘着領域と、前記粘着層の縁部を除く中央部に粘着性を有しない非粘着領域とを備える請求項１に記載の半導体素子保護用粘着テープ。
【請求項５】
前記基材は、その平面視形状が円形状をなしている請求項１ないし４のいずれか１項に記載の半導体素子保護用粘着テープ。
【請求項６】
円盤状をなす基板と、該基板の中央部に固定された半導体素子と、前記基板の縁部に固定された円筒状をなすウエハリングとを有する積層物における、前記半導体素子を保護するために用いられ、
前記積層物の前記基板と反対側において、前記ウエハリングに前記粘着層が粘着することで、前記半導体素子が前記基板、前記ウエハリングおよび当該半導体素子保護用粘着テープにより封止される請求項５に記載の半導体素子保護用粘着テープ。
【請求項７】
請求項２に記載の半導体素子保護用粘着テープの製造方法であって、
樹脂材料を含有するシート状をなす基材を用意する工程と、
前記基材の縁部に、選択的に粘着層を形成する工程とを有することを特徴する半導体素子保護用粘着テープの製造方法。
【請求項８】
請求項３に記載の半導体素子保護用粘着テープの製造方法であって、
樹脂材料を含有するシート状をなす基材を用意した後、該基材のほぼ全面に、それぞれ、粘着層および貼付層を、この順で積層する工程と、
前記貼付層の縁部から前記貼付層を剥離させて、前記粘着層の縁部を除く中心部に貼付された前記貼付層を形成する工程とを有することを特徴する半導体素子保護用粘着テープの製造方法。
【請求項９】
請求項４に記載の半導体素子保護用粘着テープの製造方法であって、
樹脂材料を含有するシート状をなす基材を用意した後、該基材のほぼ全面に、粘着層を形成する工程と、
前記粘着層の縁部を除く中央部の粘着性を低減させて、前記中央部に粘着性を有しない非粘着領域を形成して、前記非粘着領域と、前記粘着層の縁部に粘着性を有する粘着領域とを形成する工程とを有することを特徴する半導体素子保護用粘着テープの製造方法。
【発明の詳細な説明】
【技術分野】
【０００１】
本発明は、半導体素子保護用粘着テープおよび半導体素子保護用粘着テープの製造方法に関するものである。
【背景技術】
【０００２】
近年の電子機器の高機能化とモバイル用途への拡大に対応して半導体装置の高密度化、高集積化の要求が強まり、ＩＣパッケージの大容量高密度化が進んでいる。
【０００３】
これらの半導体装置の製造方法としては、例えば、特許文献１に記載の半導体用ウエハ加工用粘着テープを半導体用ウエハに貼付し、半導体用ウエハの外周部側をウエハリングで固定しながら、ダイシングソーを用いたダイシング工程で前記半導体用ウエハを個々の半導体素子に切断分離（個片化）し、その後、エキスパンディング工程を施した後、個片化した半導体素子をピックアップするピックアップ工程を行い、次いで、この半導体素子を基板（例えばテープ基板、有機硬質基板等）に搭載するための搭載工程へ移送する。実装用プローブにピックアップされた半導体素子は、搭載工程で、基板に搭載され、その後、基板と半導体素子との間にアンダーフィル材が充填されることにより、基板に接合される。そして、半導体素子と基板の上面側とを半導体封止材により封止することにより、半導体装置が製造される。
【０００４】
ここで、この半導体装置の製造方法を、繰り返して実施することで、１つの半導体用ウエハから、複数の半導体素子が取り出され、これにより、複数の半導体装置が製造される。また、この繰り返しを、１つの半導体用ウエハから半導体素子が１つも存在しなくなるまで実施する他、例えば、半導体装置の製造を途中で翌日以降に持ち越す場合がある。
【０００５】
この場合では、半導体用ウエハに半導体素子を残存させたまま、半導体装置の製造を打ち切り、エキスパンディング状態を解放して、半導体用ウエハ加工用粘着テープ（基板）における半導体用ウエハ（半導体素子）の外周部側をウエハリングで固定した状態で保管もしくは移動させることがある。そして、翌日以降に、前述したエキスパンディング工程から後を実施することで、半導体装置の製造が再開される。
【０００６】
しかしながら、エキスパンディング状態を解放した後に、単に、半導体用ウエハ加工用粘着テープにおける半導体用ウエハの外周部側をウエハリングで固定した状態でカセットケース等内において保管もしくは移動させると、その保管状況によっては、埃や水蒸気等の外部異物により、半導体用ウエハ（半導体素子）が汚染されてしまい、これに起因して、かかる半導体素子を用いて製造される半導体装置の信頼性が低下すると言う問題があった。
【０００７】
なお、このような問題は、近年、半導体用ウエハが大型化され、１つの半導体用ウエハから取得される半導体素子の個数が多くなることに伴って、大型化された半導体用ウエハにおいて顕著に認められる。
【先行技術文献】
【特許文献】
【０００８】
【特許文献１】特開２００９−２４５９８９号公報
【発明の概要】
【発明が解決しようとする課題】
【０００９】
本発明は、基板における半導体素子の外周部側をウエハリングで固定した状態で、外部異物による汚染を的確に抑制または防止して半導体素子を保管・移動させることができる半導体素子保護用粘着テープ、および、かかる半導体素子保護用粘着テープを製造する半導体素子保護用粘着テープの製造方法を提供することにある。
【課題を解決するための手段】
【００１０】
このような目的は、下記（１）〜（９）に記載の本発明により達成される。
（１）  樹脂材料を含有するシート状をなす基材と、該基材上に積層された粘着層とを備える積層体により構成された半導体素子保護用粘着テープであって、
当該半導体素子保護用粘着テープの縁部において、選択的に粘着性を有することを特徴とする半導体素子保護用粘着テープ。
【００１１】
（２）  前記粘着層は、前記基材の縁部に選択的に形成されている上記（１）に記載の半導体素子保護用粘着テープ。
【００１２】
（３）  前記粘着層は、前記基材のほぼ全面に形成され、当該半導体素子保護用粘着テープは、さらに、前記粘着層の縁部を除く中心部に貼付された貼付層を備える上記（１）に記載の半導体素子保護用粘着テープ。
【００１３】
（４）  前記粘着層は、前記基材のほぼ全面に形成され、前記粘着層の縁部に粘着性を有する粘着領域と、前記粘着層の縁部を除く中央部に粘着性を有しない非粘着領域とを備える上記（１）に記載の半導体素子保護用粘着テープ。
【００１４】
（５）  前記基材は、その平面視形状が円形状をなしている上記（１）ないし（４）のいずれかに記載の半導体素子保護用粘着テープ。
【００１５】
（６）  円盤状をなす基板と、該基板の中央部に固定された半導体素子と、前記基板の縁部に固定された円筒状をなすウエハリングとを有する積層物における、前記半導体素子を保護するために用いられ、
前記積層物の前記基板と反対側において、前記ウエハリングに前記粘着層が粘着することで、前記半導体素子が前記基板、前記ウエハリングおよび当該半導体素子保護用粘着テープにより封止される上記（５）に記載の半導体素子保護用粘着テープ。
【００１６】
（７）  上記（２）に記載の半導体素子保護用粘着テープの製造方法であって、
樹脂材料を含有するシート状をなす基材を用意する工程と、
前記基材の縁部に、選択的に粘着層を形成する工程とを有することを特徴する半導体素子保護用粘着テープの製造方法。
【００１７】
（８）  上記（３）に記載の半導体素子保護用粘着テープの製造方法であって、
樹脂材料を含有するシート状をなす基材を用意した後、該基材のほぼ全面に、それぞれ、粘着層および貼付層を、この順で積層する工程と、
前記貼付層の縁部から前記貼付層を剥離させて、前記粘着層の縁部を除く中心部に貼付された前記貼付層を形成する工程とを有することを特徴する半導体素子保護用粘着テープの製造方法。
【００１８】
（９）  上記（４）に記載の半導体素子保護用粘着テープの製造方法であって、
樹脂材料を含有するシート状をなす基材を用意した後、該基材のほぼ全面に、粘着層を形成する工程と、
前記粘着層の縁部を除く中央部の粘着性を低減させて、前記中央部に粘着性を有しない非粘着領域を形成して、前記非粘着領域と、前記粘着層の縁部に粘着性を有する粘着領域とを形成する工程とを有することを特徴する半導体素子保護用粘着テープの製造方法。
【発明の効果】
【００１９】
本発明の半導体素子保護用粘着テープを、ウエハリングの基板とは反対側に、貼付させることにより、半導体素子を基板、ウエハリングおよび半導体素子保護用粘着テープにより形成される密閉空間に封止させることができる。そのため、外部異物による汚染を的確に抑制または防止して半導体素子を保管・移動させることができる。
【００２０】
また、半導体素子保護用粘着テープを、ウエハリングから引き剥がすと言う単純な作業で、半導体装置の製造を再開させることができる。
【図面の簡単な説明】
【００２１】
【図１】半導体用ウエハ加工用粘着テープを用いて製造された半導体装置の一例を示す縦断面図である。
【図２】図１に示す半導体装置を、半導体用ウエハ加工用粘着テープを用いて製造する方法を説明するための縦断面図である。
【図３】図１に示す半導体装置を、半導体用ウエハ加工用粘着テープを用いて製造する方法を説明するための縦断面図である。
【図４】半導体用ウエハ加工用粘着テープの実施形態を示す縦断面図である。
【図５】半導体用ウエハ加工用粘着テープと半導体用ウエハとウエハリングとを有する積層物に、本発明の半導体素子保護用粘着テープを粘着させた状態を示す縦断面図である。
【図６】本発明の半導体素子保護用粘着テープの第１実施形態を示す縦断面図である。
【図７】図６に示す半導体素子保護用粘着テープを製造する方法を説明するための縦断面図である。
【図８】図６に示す半導体素子保護用粘着テープを製造する方法を説明するための縦断面図である。
【図９】本発明の半導体素子保護用粘着テープの第２実施形態を示す縦断面図である。
【図１０】図９に示す半導体素子保護用粘着テープを製造する方法を説明するための縦断面図である。
【図１１】本発明の半導体素子保護用粘着テープの第３実施形態を示す縦断面図である。
【図１２】図１１に示す半導体素子保護用粘着テープを製造する方法を説明するための縦断面図である。
【図１３】図１１に示す半導体素子保護用粘着テープを製造する方法を説明するための縦断面図である。
【図１４】半導体用ウエハ加工用粘着テープと半導体チップとウエハリングとを有する積層物に、本発明の半導体素子保護用粘着テープを粘着させた状態を示す縦断面図である。
【発明を実施するための形態】
【００２２】
以下、本発明の半導体素子保護用粘着テープおよび半導体素子保護用粘着テープの製造方法について詳細に説明する。
【００２３】
まず、本発明の半導体素子保護用粘着テープを説明するのに先立って、本発明が適用された半導体装置について説明する。
【００２４】
＜半導体装置＞
図１は、半導体用ウエハ加工用粘着テープを用いて製造された半導体装置の一例を示す縦断面図である。なお、以下の説明では、図１中の上側を「上」、下側を「下」と言う。
【００２５】
図１に示す半導体装置１０は、半導体チップ（半導体素子）２０と、半導体チップ２０を支持するインターポーザー（基板）３０と、複数の導電性を有するバンプ（端子）７０と、半導体チップ２０を封止するモールド部（封止部）１７とを有している。
【００２６】
インターポーザー３０は、絶縁基板であり、例えばポリイミド・エポキシ・シアネート・ビスマレイミドトリアジン（ＢＴレジン）等の各種樹脂材料で構成されている。このインターポーザー３０の平面視形状は、通常、正方形、長方形等の四角形とされる。
【００２７】
インターポーザー３０の上面（一方の面）には、例えば、銅等の導電性金属材料で構成される端子４１が、所定形状で設けられている。
【００２８】
また、インターポーザー３０には、その厚さ方向に貫通して、図示しない複数のビア（スルーホール：貫通孔）が形成されている。
【００２９】
各バンプ７０は、それぞれ、各ビアを介して、一端（上端）が端子４１の一部に電気的に接続され、他端（下端）は、インターポーザー３０の下面（他方の面）から突出している。
【００３０】
バンプ７０のインターポーザー３０から突出する部分は、ほぼ球形状（Ｂａｌｌ状）をなしている。
【００３１】
このバンプ７０は、例えば、半田、銀ろう、銅ろう、燐銅ろうのようなろう材を主材料として構成されている。
【００３２】
また、インターポーザー３０上には、端子４１が形成されている。この端子４１に、接続部８１を介して、半導体チップ２０が有する端子２１が電気的に接続されている。
【００３３】
なお、本実施形態では、図１に示すように、端子２１は、半導体チップ２０に形成されている面側から突出する構成をなしており、端子４１も、インターポーザー３０から突出する構成をなしている。
【００３４】
また、半導体チップ２０と、インターポーザー３０との間の間隙には、各種樹脂材料で構成されるアンダーフィル材が充填され、このアンダーフィル材の硬化物により、封止層８０が形成されている。この封止層８０は、半導体チップ２０と、インターポーザー３０との接合強度を向上させる機能や、前記間隙への異物や水分等の浸入を防止する機能を有している。
【００３５】
さらに、インターポーザー３０の上側には、半導体チップ２０と、インターポーザー３０とを覆うように形成されたモールド部１７が半導体封止材料の硬化物で構成されており、これにより、半導体装置１０内において半導体チップ２０が封止され、半導体チップ２０に対する異物や水分等の浸入が防止される。
【００３６】
かかる構成の半導体装置１０は、例えば、半導体用ウエハ加工用粘着テープ（ダイシングテープ）を用いた半導体装置の製造方法により、以下のようにして製造される。
【００３７】
＜半導体装置の製造方法＞
図２、図３は、図１に示す半導体装置を、半導体用ウエハ加工用粘着テープを用いて製造する方法を説明するための縦断面図である。なお、以下の説明では、図２、図３中の上側を「上」、下側を「下」と言う。
【００３８】
［１Ａ］まず、基材４と、基材４の上面に積層された粘着層２とを有する半導体用ウエハ加工用粘着テープ１００（以下、単に「加工用粘着テープ１００」ということもある。）を用意する（図２（ａ）参照。）。
この加工用粘着テープ１００の詳細な説明については、後に行うこととする。
【００３９】
［２Ａ］次に、図２（ｂ）に示すように、図示しないダイサーテーブルの上に、加工用粘着テープ１００を設置し、その中心部１２２に半導体用ウエハ７の半導体チップの無い側の面を、粘着層２の上に置き、軽く押圧し、半導体用ウエハ７を積層（貼付）する（貼付工程）。
【００４０】
なお、加工用粘着テープ１００に半導体用ウエハ７を予め貼着した後に、ダイサーテーブルに設置しても良い。
【００４１】
また、半導体用ウエハ７としては、通常、その厚さが１００μｍ以上６００μｍ以下程度のものが用いられる。
【００４２】
［３Ａ］次に、粘着層２の外周部１２１（縁部）を、円筒状をなすウエハリング９で固定し、その後、図示しない、ダイシングソー（ブレード）を用いて半導体用ウエハ７を切断（ダイシング）して半導体用ウエハ７を個片化することで半導体チップ２０を得る（個片化工程；図２（ｃ）参照。）。
【００４３】
この際、加工用粘着テープ１００は、緩衝作用を有しており、半導体用ウエハ７を切断する際の割れ、欠け等を防止する。
【００４４】
また、ブレードを用いた半導体用ウエハ７の切断は、図２（ｃ）に示すように、基材４の厚さ方向の途中まで到達するように実施される。これにより、半導体用ウエハの個片化を確実に実施することができる。
【００４５】
なお、この際、半導体用ウエハ７の切断時に生じる粉塵が飛散するのを防止すること、さらには、半導体用ウエハ７が不必要に加熱されるのを抑制することを目的に、半導体用ウエハ７には切削水を供給しつつ、半導体用ウエハ７が切断される。
【００４６】
また、ウエハリング９としては、通常、その厚さが１．０ｍｍ以上１．５ｍｍ以下程度のものが用いられる。
【００４７】
［４Ａ］次に、加工用粘着テープ１００が備える粘着層２にエネルギーを付与することで、粘着層２の半導体用ウエハ７に対する粘着性を低下させる（エネルギー付与工程）。
これにより、粘着層２と半導体用ウエハ７との間で剥離が生じる状態とする。
【００４８】
粘着層２にエネルギーを付与する方法としては、特に限定されないが、例えば、粘着層２にエネルギー線を照射する方法、粘着層２を加熱する方法等が挙げられるが、中でも、粘着層２にエネルギー線を加工用粘着テープ１００の基材４側から照射する方法を用いるのが好ましい。
【００４９】
かかる方法は、半導体チップ２０が不要な熱履歴を経る必要がなく、また、粘着層２に対して比較的簡単に効率よくエネルギーを付与することができるので、エネルギーを付与する方法として好適に用いられる。
【００５０】
また、エネルギー線としては、例えば、紫外線、電子線、イオンビームのような粒子線等や、またはこれらのエネルギー線を２種以上組み合わせたものが挙げられる。これらの中でも、特に、紫外線を用いるのが好ましい。紫外線によれば、粘着層２の半導体用ウエハ７に対する粘着性を効率よく低下させることができる。
【００５１】
［５Ａ］次に、加工用粘着テープ１００を図示しないエキスパンド装置で放射状に伸ばして、個片化した半導体用ウエハ７（半導体チップ２０）を一定の間隔に開き（エキスパンディング工程；図２（ｄ）参照。）、その後、この半導体チップ２０を、ニードル等を用いて突き上げた状態とし、この状態で、真空コレットまたはエアピンセットによる吸着等によりピックアップする（ピックアップ工程；図２（ｅ）参照。）。
【００５２】
［６Ａ］次に、ピックアップした半導体チップ２０を、真空コレットまたはエアピンセットから実装用プローブ等に受け渡して上下反転させた後、図３（ａ）に示すように、この半導体チップ２０が備える端子２１と、インターポーザー３０が備える端子４１とを、端子４１上に設けられた半田バンプ８５を介して対向させて、インターポーザー３０上に載置する。すなわち、半導体チップ２０の加工用粘着テープ１００と接触していた面を上側にして、半導体チップ（半導体素子）２０をインターポーザー（基板）３０上に載置する。
【００５３】
［７Ａ］次に、図３（ｂ）に示すように、端子２１と端子４１との間に介在した半田バンプ８５を加熱しつつ、インターポーザー３０と半導体チップ２０とを接近させる。
【００５４】
これにより、溶融した半田バンプ８５が端子２１および端子４１の双方に接触し、この状態で、冷却することで、接続部８１が形成され、その結果、接続部８１を介して、端子２１と端子４１とが電気的に接続される（搭載工程；図３（ｃ）参照。）。
【００５５】
［８Ａ］次に、半導体チップ２０と、インターポーザー３０との間に形成された間隙に、各種樹脂材料で構成されるアンダーフィル材（封止材）を充填し、その後、このアンダーフィル材を硬化させることにより、アンダーフィル材の硬化物で構成された封止層８０を形成する（封止層形成工程；図３（ｄ）参照。）。
【００５６】
［９Ａ］次に、インターポーザー３０の上側に、半導体チップ２０と、インターポーザー３０とを覆うように、モールド部１７を形成することで、半導体チップ２０をインターポーザー３０とモールド部１７とで封止するとともに、インターポーザー３０が備えるビアを介して端子４１の一部に電気的に接続された、バンプ７０をインターポーザー３０の下側から突出するように形成する（図３（ｅ）参照。）。
【００５７】
ここで、モールド部１７による封止は、例えば、形成すべきモールド部１７の形状に対応した内部空間を備える成形型を用意し、この内部空間内に配置された半導体チップ２０とインターポーザー３０とを覆うように、粉末状をなす半導体封止材料を内部空間に充填する。そして、この状態で、半導体封止材料を加熱することにより硬化させて、半導体封止材料の硬化物とすることにより行われる。
【００５８】
以上のような工程を有する半導体装置の製造方法により、半導体装置１０が得られる。より詳しくは、前記工程［１Ａ］〜［９Ａ］を実施した後に、前記工程［５Ａ］〜［９Ａ］を繰り返して実施することで、１つの半導体用ウエハ７から複数の半導体装置１０を一括して製造することができる。
【００５９】
以下、このような半導体装置１０の製造方法に用いられる半導体用ウエハ加工用粘着テープ１００について説明する。
【００６０】
＜半導体用ウエハ加工用粘着テープ＞
図４は、半導体用ウエハ加工用粘着テープの実施形態を示す縦断面図である。図５は、半導体用ウエハ加工用粘着テープと半導体用ウエハとウエハリングとを有する積層物に、本発明の半導体素子保護用粘着テープを粘着させた状態を示す縦断面図である。なお、以下の説明では、図４、５中の上側を「上」、下側を「下」と言う。
【００６１】
加工用粘着テープ１００は、基材４と、この基材４の上面（一方の面）に積層された粘着層２とを備える積層体により構成される。以下、これら基材４および粘着層２について説明する。
【００６２】
なお、加工用粘着テープ１００は、このものが備える粘着層２にエネルギーを付与することで、粘着層２の半導体用ウエハ７に対する粘着性が低下する機能を有するものである。このような粘着層２にエネルギーを付与する方法としては、粘着層２にエネルギー線を照射する方法および粘着層２を加熱する方法等が挙げられるが、中でも、半導体チップ２０が不要な熱履歴を経る必要がないことから、粘着層２にエネルギー線を照射する方法が好適に用いられる。そのため、以下では、粘着層２として、エネルギー線の照射により前記粘着性が低下するものを代表に説明する。
【００６３】
＜基材４＞
基材４は、主として樹脂材料から成り、この基材４上に設けられた粘着層２を支持する機能を有している。また、前記工程［５Ａ］おけるエキスパンド装置を用いた加工用粘着テープ１００の面方向に対する伸長を実現させるためのものである。
【００６４】
かかる樹脂材料としては、特に限定されず、例えば、後述する半導体素子保護用粘着テープ２００が備える基材２０４で説明する樹脂材料と同様のものを用いることができる。
【００６５】
また、基材４は、導電性を有する導電性材料を含有することが好ましい。このような導電性材料が含まれることで、導電性材料に帯電防止剤としての機能を発揮させて、前記個片化工程［３Ａ］、および、前記ピックアップ工程［５Ａ］における、半導体チップ２０での静電気の発生を的確に抑制または防止することができる。
【００６６】
この導電性材料としては、後述する半導体素子保護用粘着テープ２００が備える基材２０４で説明する導電性材料と同様のものを用いることができる。
【００６７】
基材４の平均厚さは、特に限定されないが、例えば、１０μｍ以上３００μｍ以下であるのが好ましく、３０μｍ以上２００μｍ以下であるのがより好ましく、８０μｍ以上２００μｍ以下であるのがさらに好ましい。基材４の平均厚さがこの範囲内であると、前記工程［３Ａ］における半導体用ウエハ７のダイシングを、優れた作業性により実施することができる。
【００６８】
さらに、基材４は、その表面に、粘着層２に含まれる構成材料と反応性を有する、ヒドロキシル基、アミノ基のような官能基が露出していることが好ましい。
【００６９】
また、基材４は、異なる前記樹脂材料で構成される層を複数積層した積層体（多層体）で構成されるものであってもよい。さらに、前記樹脂材料をドライブレンドしたブレンドフィルムで構成されるものであってもよい。
【００７０】
＜粘着層＞
粘着層２は、前記工程［３Ａ］において、半導体用ウエハ７をダイシングする際に、半導体用ウエハ７を粘着して支持する機能を有している。また、この粘着層２は、このものに対するエネルギーの付与により半導体用ウエハ７への粘着性が低下し、これにより、粘着層２と半導体用ウエハ７との間で容易に剥離を生じさせ得る状態となるものである。
【００７１】
かかる機能を備える粘着層２は、（１）粘着性を有するベース樹脂と、（２）粘着層２を硬化させる硬化性樹脂と、を主材料として含有する樹脂組成物で構成される。
【００７２】
以下、樹脂組成物に含まれる各成分について、順次、説明する。
（１）ベース樹脂
ベース樹脂は、粘着性を有し、粘着層２へのエネルギー線の照射前に、半導体用ウエハ７に対する粘着性を粘着層２に付与するために、樹脂組成物中に含まれるものである。
【００７３】
このようなベース樹脂としては、特に限定されず、例えば、後述する半導体素子保護用粘着テープ２００が備える粘着層２０２で説明するベース樹脂と同様のものを用いることができる。
【００７４】
（２）硬化性樹脂
硬化性樹脂は、例えば、エネルギー線の照射により硬化する硬化性を備えるものである。この硬化によってベース樹脂が硬化性樹脂の架橋構造に取り込まれた結果、粘着層２の粘着力が低下する。
【００７５】
このような硬化性樹脂としては、特に限定されず、例えば、後述する半導体素子保護用粘着テープ２００が備える粘着層２０２で説明する硬化性樹脂と同様のものを用いることができる。
【００７６】
硬化性樹脂は、ベース樹脂１００重量部に対して５重量部以上５００重量部以下で配合されることが好ましく、１０重量部以上３００重量部以下で配合されることがより好ましく、２０重量部以上２００重量部以下で配合されることがさらに好ましい。上記のように硬化性樹脂の配合量を調整することによって、前記工程［５Ａ］における半導体チップ２０のピックアップ性を優れたものとすることができる。
【００７７】
（３）光重合開始剤
また、粘着層２は、エネルギー線の照射により半導体用ウエハ７に対する粘着性が低下するものであるが、エネルギー線として紫外線等を用いる場合には、硬化性樹脂には、硬化性樹脂の重合開始を容易とするために光重合開始剤を含有することが好ましい。
【００７８】
光重合開始剤としては、特に限定されず、例えば、後述する半導体素子保護用粘着テープ２００が備える粘着層２０２で説明する光重合開始剤と同様のものを用いることができる。
【００７９】
光重合開始剤は、ベース樹脂１００重量部に対して０．１重量部以上５０重量部以下で配合されることが好ましく、０．５重量部以上１０重量部以下で配合されることがより好ましい。上記のように光重合開始剤の配合量を調整することによって、半導体チップ２０のピックアップ性は好適なものとなる。
【００８０】
（４）架橋剤
さらに、硬化性樹脂には、架橋剤が含まれていてもよい。架橋剤が含まれることで、硬化性樹脂の硬化性の向上が図られる。
【００８１】
架橋剤としては、特に限定されないが、例えば、後述する半導体素子保護用粘着テープ２００が備える粘着層２０２で説明する架橋剤と同様のものを用いることができる。
【００８２】
架橋剤は、ベース樹脂１００重量部に対して０．０１重量部以上５０重量部以下で配合されることが好ましく、５重量部以上５０重量部以下で配合されることがより好ましい。上記のように架橋剤の配合量を調整することによって、半導体チップ２０のピックアップ性は好適なものとなる。
【００８３】
（５）導電性材料（帯電防止剤）
さらに、粘着層２を構成する樹脂組成物には、導電性を有する導電性材料を含有することが好ましい。このような導電性材料が含まれることで、導電性材料に帯電防止剤としての機能を発揮させて、前記個片化工程［３Ａ］、および、前記ピックアップ工程［５Ａ］における、半導体チップ２０での静電気の発生が的確に抑制または防止される。
【００８４】
この導電性材料としては、導電性を有するものであれば、特に限定されないが、後述する半導体素子保護用粘着テープ２００が備える基材２０４で説明する導電性材料と同様のものを用いることができる。
【００８５】
なお、基材４および粘着層２のうちの一方に導電性材料を含有させる構成とする場合には、基材４に導電性材料を含有させることが好ましい。これにより、半導体チップ２０に導電性材料を確実に付着させることなく、半導体チップ２０での静電気の発生をより的確に抑制または防止することができる。
【００８６】
（６）その他の成分
さらに、粘着層２を構成する樹脂組成物には、上述した各成分（１）〜（５）の他に他の成分として、粘着付与剤、老化防止剤、粘着調整剤、充填材、着色剤、難燃剤、軟化剤、酸化防止剤、可塑剤、界面活性剤等のうちの少なくとも１種が含まれていてもよい。
【００８７】
なお、これらのうち粘着付与剤としては、特に限定されないが、例えば、ロジン樹脂、テルペン樹脂、クマロン樹脂、フェノール樹脂、脂肪族系石油樹脂、芳香族系石油樹脂、脂肪族芳香族共重合系石油樹脂等が挙げられ、これらのうちの１種または２種以上を組み合わせて用いることができる。
【００８８】
また、粘着層２の平均厚さは、特に限定されないが、例えば、１μｍ以上３０μｍ以下であるのが好ましく、５μｍ以上３０μｍ以下であるのがより好ましく、１０μｍ以上２０μｍ以下であるのがさらに好ましい。粘着層２の平均厚さをかかる範囲内とすることで、粘着層２は、粘着層２へのエネルギー付与前には、良好な粘着力を発揮するとともに、粘着層２へのエネルギー付与後には、粘着層２と半導体用ウエハ７との間において、良好な剥離性を発揮する。
【００８９】
なお、粘着層２は、異なる前記樹脂組成物で構成される層を複数積層した積層体（多層体）で構成されるものであってもよい。
【００９０】
以上のような半導体用ウエハ加工用粘着テープ１００を用いた半導体装置の製造方法において、前述の通り、前記工程［１Ａ］〜［９Ａ］を実施した後に、前記工程［５Ａ］〜［９Ａ］を繰り返して実施することで、１つの半導体用ウエハ７から複数の半導体装置１０が製造される。
【００９１】
この場合では、１つの半導体用ウエハ７からの複数の半導体装置１０の製造を、その途中で翌日以降に持ち越すために、半導体用ウエハ７に半導体チップ２０を残存させたまま、半導体装置１０の製造を打ち切り、エキスパンディング状態を解放して、半導体用ウエハ７（半導体チップ２０）の外周部１２１側において、加工用粘着テープ１００をウエハリング９で固定した状態、すなわち、加工用粘着テープ１００（基板）と、半導体用ウエハ７（半導体チップ２０）と、ウエハリング９とを有する積層物１５０とした状態で保管、さらには移動させることがある。そして、例えば、翌日以降に、前述した工程［５Ａ］におけるエキスパンディング工程から後を実施することで、半導体装置１０の製造が再開される。
【００９２】
しかしながら、エキスパンディング状態を解放した後に、単に、半導体用ウエハ７の外周部１２１側において加工用粘着テープ１００をウエハリング９で固定した積層物１５０の状態でカセットケース等内において保管すると、その保管状況によっては、埃や水蒸気等の外部異物により、半導体用ウエハ７（半導体チップ２０）が汚染されてしまい、これに起因して、かかる半導体チップ２０を用いて製造される半導体装置１０の信頼性が低下すると言う問題があった。
【００９３】
これに対して、本発明では、樹脂材料を含有するシート状をなす基材２０４と、この基材２０４上に積層された粘着層２０２とを備える積層体により構成され、この積層体の縁部において選択的に粘着性を有する半導体素子保護用粘着テープ２００（以下、単に「保護用粘着テープ２００」ということもある。）を用意する。そして、この保護用粘着テープ２００を、積層物１５０の加工用粘着テープ１００とは反対側において、ウエハリング９に粘着層２０２が備える粘着性をもって粘着させる。これにより、加工用粘着テープ１００、ウエハリング９および保護用粘着テープ２００により密閉空間２５０が形成され、その結果、この密閉空間２５０内に、半導体用ウエハ７（半導体チップ２０）が封止される（図５参照。）。このように、密閉空間２５０内に半導体用ウエハ７（半導体チップ２０）を封止した状態で、カセットケース等内において保管することができるため、埃や水蒸気等の外部異物により、半導体用ウエハ７（半導体チップ２０）が汚染されるのを的確に抑制または防止することができる。したがって、かかる半導体チップ２０を用いて製造される半導体装置１０の信頼性の向上が図られる。
【００９４】
そして、例えば、翌日以降に、保護用粘着テープ２００を、ウエハリング９から引き剥がすと言う単純な作業の後に、前述した工程［５Ａ］におけるエキスパンディング工程から後を実施することで、半導体装置１０の製造を再開させることができる。
【００９５】
以下、この半導体素子保護用粘着テープ２００について説明する。
＜半導体素子保護用粘着テープ＞
＜＜第１実施形態＞＞
図６は、本発明の半導体素子保護用粘着テープの第１実施形態を示す縦断面図である。なお、以下の説明では、図６中の上側を「上」、下側を「下」と言う。
【００９６】
保護用粘着テープ２００は、本実施形態では、樹脂材料を含有する円盤状をなす基材２０４と、基材２０４の上面（一方の面）のほぼ全面に積層して形成された粘着層２０２と、粘着層２０２の上面の縁部を除く中心部に積層（貼付）して形成された貼付層２０５とを備える積層体により構成される。すなわち、本実施形態の保護用粘着テープ２００では、粘着層２０２は、基材２０４のほぼ全面に形成され、さらに、保護用粘着テープ２００は、さらに、粘着層２０２の縁部を除く中心部に貼付された貼付層２０５を備えている。
【００９７】
保護用粘着テープ２００をかかる構成のものとすることで、基材２０４と、この基材２０４上に積層された粘着層２０２とを備える積層体において、この積層体の縁部において選択的に粘着性が発揮される。したがって、この縁部における粘着性をもってウエハリング９に対して保護用粘着テープ２００を貼付させることができる。
【００９８】
以下、これら基材２０４、粘着層２０２および貼付層２０５について説明する。
なお、保護用粘着テープ２００において、本実施形態では、粘着層２０２は、エネルギーを付与することで、粘着層２０２のウエハリング９に対する粘着性が低下する機能を有するものであり、これにより、半導体装置１０の製造を再開させる際に、エネルギーを付与することで、粘着層２０２の粘着性を低下させて保護用粘着テープ２００を容易に剥離させることができる。
【００９９】
このような粘着層２０２にエネルギーを付与する方法としては、粘着層２０２にエネルギー線を照射する方法および粘着層２０２を加熱する方法等が挙げられるが、中でも、半導体チップ２０が不要な熱履歴を経る必要がないことから、粘着層２０２にエネルギー線を照射する方法が好適に用いられる。そのため、以下では、粘着層２０２として、エネルギー線の照射により前記粘着性が低下するものを代表に説明する。
【０１００】
＜基材２０４＞
基材２０４は、主として樹脂材料から成り、この基材２０４上に設けられた粘着層２０２および貼付層２０５を支持する機能を有している。この基材２０４は、その全体形状が円盤状、すなわち、平面視形状が円形状をなしている。
【０１０１】
かかる樹脂材料としては、特に限定されず、例えば、低密度ポリエチレン、直鎖状ポリエチレン、中密度ポリエチレン、高密度ポリエチレン、超低密度ポリエチレンのようなポリエチレン、ランダム共重合ポリプロピレン、ブロック共重合ポリプロピレン、ホモポリプロレンのようなポリプロピレン、ポリ塩化ビニル、ポリブテン、ポリブタジエン、ポリメチルペンテン、ポリイソブチレン等のポリオレフィン系樹脂（オレフィン系高分子）、エチレン−酢酸ビニル共重合体、亜鉛イオン架橋体、ナトリウムイオン架橋体のようなアイオノマー、エチレン−（メタ）アクリル酸共重合体、エチレン−（メタ）アクリル酸エステル（ランダム、交互）共重合体、エチレン−プロピレン共重合体、エチレン−ブテン共重合体、エチレン−ヘキセン共重合体等のオレフィン系共重合体、ポリエチレンテレフタレート、ポリエチレンナフタレート、ポリブチレンテレフタレート、ポリブチレンナフタレート等のポリエステル系樹脂（エステル類高分子）、ポリウレタン、ポリイミド、ポリアミド、ポリエーテルエーテルケトンのようなポリエーテルケトン、ポリエーテルスルホン、ポリスチレン、フッ素樹脂、シリコーン樹脂、セルロース系樹脂、スチレン系熱可塑性エラストマー（スチレン系高分子）、ポリプロピレン系熱可塑性エラストマーのようなオレフィン系熱可塑性エラストマー（オレフィン系高分子）、アクリル樹脂、ポリエステル系熱可塑性エラストマー、ポリビニルイソプレン、ポリカーボネート（カーボネート系高分子）等の熱可塑性樹脂や、これらの熱可塑性樹脂の混合物が用いられ、中でも、エステル類高分子、スチレン系高分子、オレフィン系高分子、カーボネート系高分子、アイオノマー、またはこれらの高分子の少なくとも１種が含有されている共重合物であることが好ましい。
【０１０２】
これらの樹脂材料は、光（可視光線、近赤外線、紫外線）、Ｘ線、電子線等のエネルギー線を透過し得る材料であることから、エネルギー線を基材２０４側から基材２０４を透過させて粘着層２０２に照射する場合に好ましく用いることができる。そのため、半導体装置１０の製造を再開させる際に、エネルギー線を基材２０４側から粘着層２０２に照射することで、粘着層２０２の粘着性を低下させて保護用粘着テープ２００を容易に剥離させることができる。
【０１０３】
特に、樹脂材料としては、ポリプロピレンとエラストマーとの混合物、またはポリエチレンとエラストマーとの混合物を用いることが好ましい。
【０１０４】
また、このエラストマーとしては、下記一般式（１）で示されるポリスチレンセグメントと、下記一般式（２）で示されるビニルポリイソプレンセグメントとから成るブロック共重合体（スチレン−イソプレンブロック共重合体：ＳＩＳ）が好ましい。
【０１０５】
【化１】
2020174201.tif 000003
（一般式（１）中、ｎは２以上の整数を表す。）
【０１０６】
【化２】
2020174201.tif 000004
（一般式（２）中、ｎは２以上の整数を表す。）
【０１０７】
また、基材２０４は、導電性を有する導電性材料を含有することが好ましい。このような導電性材料が含まれることで、導電性材料に帯電防止剤としての機能を発揮させて、保護用粘着テープ２００の剥離の際に、ウエハリング９ひいては半導体チップ２０における静電気の発生を的確に抑制または防止することができる。
【０１０８】
この導電性材料としては、導電性を有するものであれば、特に限定されないが、例えば、界面活性剤、永久帯電防止高分子（ＩＤＰ）、金属材料、金属酸化物材料および炭素系材料等が挙げられ、これらのうち１種または２種以上を組み合わせて用いることができる。
【０１０９】
これらのうち界面活性剤としては、例えば、アニオン性界面活性剤、カチオン性界面活性剤、非イオン性界面活性剤、両イオン性界面活性剤等が挙げられる。
【０１１０】
永久帯電防止高分子（ＩＤＰ）としては、例えば、ポリエーテルとポリオレフィンブロックポリマー系列、ポリエステルアミド系列、ポリエステルアミド、ポリエーテルエステルアミド、ポリウレタン系列等の全てのＩＤＰを用いることができる。
【０１１１】
また、金属材料としては、金、銀、銅または銀コート銅、ニッケル等が挙げられ、これらの金属粉が好ましく用いられる。
【０１１２】
金属酸化物材料としては、インジウムティンオキサイド（ＩＴＯ）、インジウムオキサイド（ＩＯ）、アンチモンティンオキサイド（ＡＴＯ）、インジウムジンクオキサイド（ＩＺＯ）、酸化スズ（ＳｎＯ２）、酸化亜鉛（ＺｎＯ）、等が挙げられ、これらの金属酸化物粉が好ましく用いられる。
【０１１３】
さらに、炭素系材料としては、カーボンブラック、単層カーボンナノチューブ、多層カーボンナノチューブのようなカーボンナノチューブ、カーボンナノファイバー、ＣＮナノチューブ、ＣＮナノファイバー、ＢＣＮナノチューブ、ＢＣＮナノファイバー、グラフェン等が挙げられる。
【０１１４】
さらに、基材２０４は、鉱油のような軟化剤、炭酸カルシウム、シリカ、タルク、マイカ、クレーのような充填材、酸化防止剤、光安定剤、滑剤、分散剤、中和剤、着色剤等を含有するものであってもよい。
【０１１５】
基材２０４の平均厚さは、特に限定されないが、例えば、１０μｍ以上６００μｍ以下であるのが好ましく、３０μｍ以上２５０μｍ以下であるのがより好ましい。基材２０４の平均厚さがこの範囲内であると、保護用粘着テープ２００をウエハリング９に粘着させた際に、保護用粘着テープ２００が撓むのを確実に抑制または防止した状態で、粘着層２０２および貼付層２０５を支持することができるため、半導体チップ２０に保護用粘着テープ２００が接触するのを確実に防止することができる。
【０１１６】
さらに、基材２０４は、その表面に、粘着層２０２に含まれる構成材料と反応性を有する、ヒドロキシル基、アミノ基のような官能基が露出していることが好ましい。
【０１１７】
また、基材２０４は、異なる前記樹脂材料で構成される層を複数積層した積層体（多層体）で構成されるものであってもよい。さらに、前記樹脂材料をドライブレンドしたブレンドフィルムで構成されるものであってもよい。
【０１１８】
なお、基材２０４は、その全体形状が円盤状をなしているが、縁部の一部から、厚さ方向に直交する方向に突出する突出部を把持部として備えるものであってもよい。これにより、ウエハリング９からの保護用粘着テープ２００の引き剥がしを、この把持部を把持して実施することができる。そのため、かかる引き剥がしを、より容易に行うことができる。
【０１１９】
＜粘着層＞
粘着層２０２は、その粘着性をもって、保護用粘着テープ２００をウエハリング９に粘着させる機能を有している。また、本実施形態では、この粘着層２０２は、このものに対するエネルギー線の照射によりウエハリング９への粘着性が低下し、これにより、粘着層２０２とウエハリング９との間で容易に剥離を生じさせ得る状態となるものである。
【０１２０】
かかる機能を備える粘着層２０２は、加工用粘着テープ１００が備える粘着層２と同様に、（１）粘着性を有するベース樹脂と、（２）粘着層２０２を硬化させる硬化性樹脂と、を主材料として含有する樹脂組成物で構成される。
【０１２１】
以下、樹脂組成物に含まれる各成分について、順次、説明する。
（１）ベース樹脂
ベース樹脂は、粘着性を有し、粘着層２０２へのエネルギー線の照射前に、ウエハリング９に対する粘着性を粘着層２０２に付与するために、樹脂組成物中に含まれるものである。
【０１２２】
このようなベース樹脂としては、アクリル系樹脂（粘着剤）、シリコーン系樹脂（粘着剤）、ポリエステル系樹脂（粘着剤）、ポリ酢酸ビニル系樹脂（粘着剤）、ポリビニルエーテル系樹脂（粘着剤）、スチレン系エラストマー樹脂（粘着剤）、ポリイソプレン系樹脂（粘着剤）、ポリイソブチレン系樹脂（粘着剤）またはウレタン系樹脂（粘着剤）のような粘着層成分として用いられる公知のものが挙げられるが、中でも、アクリル系樹脂を用いることが好ましい。アクリル系樹脂は、耐熱性に優れ、また、比較的容易かつ安価に入手できることから、ベース樹脂として好ましく用いられる。
【０１２３】
アクリル系樹脂は、（メタ）アクリル酸エステルをモノマー主成分とするポリマー（ホモポリマーまたはコポリマー）をベースポリマーとするもののことを言う。
【０１２４】
（メタ）アクリル酸エステルとしては、特に限定されないが、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ヘキシル、（メタ）アクリル酸ヘプチル、（メタ）アクリル酸オクチル、（メタ）アクリル酸イソオクチル、（メタ）アクリル酸２−エチルヘキシル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシルのような（メタ）アクリル酸アルキルエステル、（メタ）アクリル酸シクロヘキシルのような（メタ）アクリル酸シクロアルキルエステル、（メタ）アクリル酸フェニルのような（メタ）アクリル酸アリールエステル等が挙げられ、これらのうちの１種または２種以上を組み合わせて用いることができる。これらの中でも、（メタ）アクリル酸メチル、（メタ）アクリル酸エチル、（メタ）アクリル酸ブチル、（メタ）アクリル酸２−エチルヘキシル、（メタ）アクリル酸オクチルのような（メタ）アクリル酸アルキルエステルであることが好ましい。（メタ）アクリル酸アルキルエステルは、特に、耐熱性に優れ、また、比較的容易かつ安価に入手できる。
【０１２５】
なお、本明細書において、（メタ）アクリル酸エステルとは、アクリル酸エステルとメタクリル酸エステルとの双方を含む意味で用いることとする。
【０１２６】
また、このアクリル系樹脂は、そのガラス転移点が２０℃以下であることが好ましい。これにより、粘着層２０２へのエネルギー線の照射前において、粘着層２０２に優れた粘着性を発揮させることができる。
【０１２７】
アクリル系樹脂は、凝集力、耐熱性等の改質等を目的として、必要に応じて、ポリマーを構成するモノマー成分として、共重合性モノマーを含むものが用いられる。
【０１２８】
このような共重合性モノマーとしては、特に限定されないが、例えば、（メタ）アクリル酸２−ヒドロキシエチル、（メタ）アクリル酸２−ヒドロキシプロピル、（メタ）アクリル酸４−ヒドロキシブチル、（メタ）アクリル酸６−ヒドロキシヘキシルのようなヒドロキシル基含有モノマー、（メタ）アクリル酸グリシジルのようなエポキシ基含有モノマー、（メタ）アクリル酸、イタコン酸、マレイン酸、フマル酸、クロトン酸、イソクロトン酸のようなカルボキシル基含有モノマー、無水マレイン酸、無水イタコン酸のような酸無水物基含有モノマー、（メタ）アクリルアミド、Ｎ，Ｎ−ジメチル（メタ）アクリルアミド、Ｎ−ブチル（メタ）アクリルアミド、Ｎ−メチロール（メタ）アクリルアミド、Ｎ−メチロールプロパン（メタ）アクリルアミド、Ｎ−メトキシメチル（メタ）アクリルアミド、Ｎ−ブトキシメチル（メタ）アクリルアミドのようなアミド系モノマー、（メタ）アクリル酸アミノエチル、（メタ）アクリル酸Ｎ，Ｎ−ジメチルアミノエチル、（メタ）アクリル酸ｔ−ブチルアミノエチルのようなアミノ基含有モノマー、（メタ）アクリロニトリルのようなシアノ基含有モノマー、エチレン、プロピレン、イソプレン、ブタジエン、イソブチレンのようなオレフィン系モノマー、スチレン、α−メチルスチレン、ビニルトルエンのようなスチレン系モノマー、酢酸ビニル、プロピオン酸ビニルのようなビニルエステル系モノマー、メチルビニルエーテル、エチルビニルエーテルのようなビニルエーテル系モノマー、塩化ビニル、塩化ビニリデンのようなハロゲン原子含有モノマー、（メタ）アクリル酸メトキシエチル、（メタ）アクリル酸エトキシエチルのようなアルコキシ基含有モノマー、Ｎ−ビニル−２−ピロリドン、Ｎ−メチルビニルピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−ビニルモルホリン、Ｎ−ビニルカプロラクタム、Ｎ−（メタ）アクリロイルモルホリン等の窒素原子含有環を有するモノマー等が挙げられ、これらのうちの１種または２種以上を組み合わせて用いることができる。
【０１２９】
これら共重合性モノマーの含有量は、アクリル系樹脂を構成する全モノマー成分に対して、４０重量％以下であることが好ましく、１０重量％以下であることがより好ましい。
【０１３０】
また、共重合性モノマーは、アクリル系樹脂を構成するポリマーにおける主鎖の末端に含まれるものであってもよいし、その主鎖中に含まれるもの、さらには、主鎖の末端と主鎖中との双方に含まれるものであってもよい。
【０１３１】
さらに、共重合性モノマーには、ポリマー同士の架橋等を目的として、多官能性モノマーが含まれていてもよい。
【０１３２】
多官能性モノマーとしては、例えば、１，６−ヘキサンジオール（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、トリメチロールプロパントリ（メタ）アクリレート、ペンタエリスリトールトリ（メタ）アクリレート、ジペンタエリスリトールヘキサ（メタ）アクリレート、グリセリンジ（メタ）アクリレート、エポキシ（メタ）アクリレート、ポリエステル（メタ）アクリレート、ウレタン（メタ）アクリレート、ジビニルベンゼン、ブチルジ（メタ）アクリレート、ヘキシルジ（メタ）アクリレート等が挙げられ、これらのうちの１種または２種以上を組み合わせて用いることができる。
【０１３３】
また、エチレン−酢酸ビニルコポリマーおよび酢酸ビニルポリマー等も、共重合性モノマー成分として用いることができる。
【０１３４】
なお、このようなアクリル系樹脂（ポリマー）は、単一のモノマー成分または２種以上のモノマー成分の混合物を重合させることにより生成させることができる。また、これらモノマー成分の重合は、例えば、溶液重合方法、乳化重合方法、塊状重合方法、懸濁重合方法等の重合方法を用いて実施することができる。
【０１３５】
以上、説明したモノマー成分を重合することにより得られるアクリル系樹脂としては、炭素−炭素二重結合を、側鎖、主鎖中または主鎖の末端に有しているアクリル系樹脂（「二重結合導入型アクリル系樹脂」と言うこともある。）であることが好ましい。アクリル系樹脂が二重結合導入型アクリル系樹脂である場合には、後述する硬化性樹脂の添加を省略したとしても、得られる粘着層２０２に、上述した粘着層２０２としての機能を発揮させることができる。
【０１３６】
このような二重結合導入型アクリル系樹脂としては、アクリル系樹脂を構成するポリマー内の側鎖のうち、１／１００以上の側鎖のそれぞれに、炭素−炭素二重結合を１個有している二重結合導入型アクリル系樹脂（「二重結合側鎖導入型アクリル系樹脂」と言うこともある。）であることが好ましい。このように、炭素−炭素二重結合を、アクリル系樹脂の側鎖に導入することは、分子設計の点からも有利である。なお、この二重結合側鎖導入型アクリル系樹脂は、主鎖中や、主鎖の末端にも、炭素−炭素二重結合を有していてもよい。
【０１３７】
このような二重結合導入型アクリル系樹脂の合成方法（すなわち、アクリル系樹脂に炭素−炭素二重結合を導入する方法）としては、特に限定されず、例えば、共重合性モノマーとして官能基を有するモノマーを用いて共重合して、官能基を含有するアクリル系樹脂（「官能基含有アクリル系樹脂」と言うこともある。）を合成した後、官能基含有アクリル系樹脂中の官能基と反応し得る官能基と、炭素−炭素二重結合とを有する化合物（「炭素−炭素二重結合含有反応性化合物」と言うこともある。）を、官能基含有アクリル系樹脂に、炭素−炭素二重結合のエネルギー線硬化性（エネルギー線重合性）を維持した状態で、縮合反応または付加反応させることにより、二重結合導入型アクリル系樹脂を合成する方法等が挙げられる。
【０１３８】
なお、アクリル系樹脂に炭素−炭素二重結合を、全側鎖のうちの１／１００以上の側鎖に導入する際の制御手段としては、例えば、官能基含有アクリル系樹脂に縮合反応または付加反応させる化合物である炭素−炭素二重結合含有反応性化合物の含有量を適宜調節することにより行う方法等が挙げられる。
【０１３９】
また、官能基含有アクリル系樹脂に炭素−炭素二重結合含有反応性化合物を縮合反応又は付加反応させる際には、触媒を用いることにより、前記反応を効果的に進行させることができる。このような触媒としては、特に制限されないが、ジラウリン酸ジブチルスズのようなスズ系触媒が好ましく用いられる。このスズ系触媒の含有量としては、特に制限されないが、例えば、官能基含有アクリル系樹脂１００重量部に対して０．０５重量部以上１重量部以下であることが好ましい。
【０１４０】
また、官能基含有アクリル系樹脂における官能基Ａおよび炭素−炭素二重結合含有反応性化合物における官能基Ｂとしては、例えば、カルボキシル基、酸無水物基、ヒドロキシル基、アミノ基、エポキシ基、イソシアネート基、アジリジン基等が挙げられ、さらに、官能基含有アクリル系樹脂における官能基Ａと、炭素−炭素二重結合含有反応性化合物における官能基Ｂとの組み合わせとしては、例えば、カルボン酸基（カルボキシル基）とエポキシ基との組み合わせ、カルボン酸基とアジリジン基との組み合わせ、ヒドロキシル基とイソシアネート基との組み合わせ、ヒドロキシル基とカルボキシル基との組み合わせ等の各種の組み合わせが挙げられ、これらの中でも、ヒドロキシル基とイソシアネート基との組み合わせであることが好ましい。これにより、これら官能基Ａ、Ｂ同士の反応追跡を容易に行うことができる。
【０１４１】
さらに、これらの官能基Ａ、Ｂの組み合わせにおいて、何れの官能基が、官能基含有アクリル系樹脂の官能基Ａまたは炭素−炭素二重結合含有反応性化合物の官能基Ｂとなっていてもよいが、例えば、ヒドロキシル基とイソシアネート基との組み合わせの場合、ヒドロキシル基が、官能基含有アクリル系樹脂における官能基Ａとなっており、イソシアネート基が、炭素−炭素二重結合含有反応性化合物における官能基Ｂとなっていることが好ましい。
【０１４２】
この場合、官能基含有アクリル系樹脂を構成する官能基Ａを有するモノマーとしては、例えば、アクリル酸、メタクリル酸、カルボキシエチルアクリレート、カルボキシペンチルアクリレート、イタコン酸、マレイン酸、フマル酸、クロトン酸のようなカルボキシル基を有するもの、無水マレイン酸、無水イタコン酸のような酸無水物基を有するもの、（メタ）アクリル酸２−ヒドロキシエチル、（メタ）アクリル酸２−ヒドロキシプロピル、（メタ）アクリル酸４−ヒドロキシブチル、（メタ）アクリル酸６−ヒドロキシヘキシル、（メタ）アクリル酸８−ヒドロキシオクチル、（メタ）アクリル酸１０−ヒドロキシデシル、（メタ）アクリル酸１２−ヒドロキシラウリル、（４−ヒドロキシメチルシクロヘキシル）メチル（メタ）アクリレート、ビニルアルコール、アリルアルコール、２−ヒドロキシエチルビニルエーテル、２−ヒドロキシプロピルビニルエーテル、４−ヒドロキシブチルビニルエーテル、エチレングリコールモノビニルエーテル、ジエチレングリコールモノビニルエーテル、プロピレングリコールモノビニルエーテル、ジプロピレングリコールモノビニルエーテルのようなヒドロキシル基を有するもの、（メタ）アクリル酸グリシジル、アリルグリシジルエーテルのようなエポキシ基を有するもの等が挙げられる。
【０１４３】
また、官能基Ｂを有する炭素−炭素二重結合含有反応性化合物としては、イソシアネート基を有するものとして、例えば、（メタ）アクリロイルイソシアネート、（メタ）アクリロイルオキシメチルイソシアネート、２−（メタ）アクリロイルオキシエチルイソシアネート、２−（メタ）アクリロイルオキシプロピルイソシアネート、３−（メタ）アクリロイルオキシプロピルイソシアネート、４−（メタ）アクリロイルオキシブチルイソシアネート、ｍ−プロペニル−α，α−ジメチルベンジルイソシアネート等が挙げられ、エポキシ基を有するものとして、（メタ）アクリル酸グリシジル等が挙げられる。
【０１４４】
アクリル系樹脂は、保護用粘着テープ２００を、ウエハリング９から剥離させる際に、アクリル系樹脂をウエハリング９に残存させないという観点から、低分子量物の含有量が少ないものであることが好ましい。この場合、アクリル系樹脂の重量平均分子量としては、好ましくは３０万〜５００万に設定され、より好ましくは５０万〜５００万に設定され、さらに好ましくは８０万〜３００万に設定される。なお、アクリル系樹脂の重量平均分子量が、モノマー成分の種類等によっては、前記下限値未満であると、ウエハリング９等に対する汚染防止性が低下し、ウエハリング９を剥離させた際に糊残りが生じるおそれがある。
【０１４５】
なお、アクリル系樹脂は、ヒドロキシル基やカルボキシル基（特に、ヒドロキシル基）のような、架橋剤や光重合開始剤に対して反応性を有する官能基（反応性官能基）を有していることが好ましい。これにより、架橋剤や光重合開始剤がポリマー成分であるアクリル樹脂に連結するため、粘着層２０２からこれら架橋剤や光重合開始剤が漏出することを的確に抑制または防止することができる。その結果、エネルギー線照射時により、粘着層２０２のウエハリング９に対する粘着性が確実に低下される。
【０１４６】
（２）硬化性樹脂
硬化性樹脂は、例えば、エネルギー線の照射により硬化する硬化性を備えるものである。この硬化によってベース樹脂が硬化性樹脂の架橋構造に取り込まれた結果、粘着層２０２の粘着力が低下する。
【０１４７】
このような硬化性樹脂としては、例えば、紫外線、電子線等のエネルギー線の照射によって三次元架橋可能な重合性炭素−炭素二重結合を、官能基として少なくとも２個以上分子内に有する低分子量化合物が用いられる。具体的には、例えば、トリメチロールプロパントリ（メタ）アクリレート、ペンタエリスリトールトリ（メタ）アクリレート、ペンタエリスリトールテトラ（メタ）アクリレート、テトラメチロールメタンテトラ（メタ）アクリレート、テトラエチレングリコールジ（メタ）アクリレート、１，６−ヘキサンジオールジ（メタ）アクリレート、ネオペンチルグリコールジ（メタ）アクリレート、ジペンタエリスリトールヘキサ（メタ）アクリレート、ジペンタエリスリトールモノヒドロキシペンタ（メタ）アクリレート、１，４−ブチレングリコールジ（メタ）アクリレート、ポリエチレングリコールジ（メタ）アクリレート、グリセリンジ（メタ）アクリレートのような（メタ）アクリル酸と多価アルコールとのエステル化物、エステルアクリレートオリゴマー、２−プロペニル−ジ−３−ブテニルシアヌレート等の炭素−炭素二重結合含有基を有しているシアヌレート系化合物、トリス（２−アクリロキシエチル）イソシアヌレート、トリス（２−メタクリロキシエチル）イソシアヌレート、２−ヒドロキシエチル ビス（２−アクリロキシエチル）イソシアヌレート、ビス（２−アクリロキシエチル）２−［（５−アクリロキシヘキシル）−オキシ］エチルイソシアヌレート、トリス（１，３−ジアクリロキシ−２−プロピル−オキシカルボニルアミノ−ｎ−ヘキシル）イソシアヌレート、トリス（１−アクリロキシエチル−３−メタクリロキシ−２−プロピル−オキシカルボニルアミノ−ｎ−ヘキシル）イソシアヌレート、トリス（４−アクリロキシ−ｎ−ブチル）イソシアヌレートのような炭素−炭素二重結合含有基を有しているイソシアヌレート系化合物、市販のオリゴエステルアクリレート、芳香族系、脂肪族系等のウレタンアクリレート等が挙げられ、これらのうちの１種または２種以上を組み合わせて用いることができる。これらの中でも、官能基数が６官能以上であるオリゴマーが含まれることが好ましく、官能基数が１５官能以上であるオリゴマーが含まれることがより好ましい。これにより、エネルギー線の照射により硬化性樹脂をより確実に硬化させることができる。また、このような硬化性樹脂は、ウレタンアクリレートであることが好ましい。これにより、適度な柔軟性によるピックアップ時の糊割れを抑制できるという効果が得られる。
【０１４８】
なお、このウレタンアクリレートとしては、特に限定されないが、例えば、ポリエステル型またはポリエーテル型等のポリオール化合物と、多価イソシアナート化合物（例えば、２，４−トリレンジイソシアナート、２，６−トリレンジイソシアナート、１，３−キシリレンジイソシアナート、１，４−キシリレンジイソシアナート、ジフェニルメタン４，４−ジイソシアナート等）を反応させて得られる末端イソシアナートウレタンプレポリマーに、ヒドロキシル基を有する（メタ）アクリレート（例えば、２−ヒドロキシエチル（メタ）アクリレート、２−ヒドロキシプロピル（メタ）アクリレート、ポリエチレングリコール（メタ）アクリレート等）を反応させて得られたものが挙げられる。
【０１４９】
また、硬化性樹脂には、特に限定されないが、重量平均分子量の異なる２つ以上の硬化性樹脂が混合されているのが好ましい。このような硬化性樹脂を利用すれば、エネルギー線照射による樹脂の架橋度を容易に制御することができ、保護用粘着テープ２００をウエハリング９から容易に剥離させることができる。また、このような硬化性樹脂として、例えば、第１の硬化性樹脂と、第１の硬化性樹脂よりも重量平均分子量が大きい第２の硬化性樹脂との混合物等が用いられてもよい。
【０１５０】
硬化性樹脂は、ベース樹脂１００重量部に対して５重量部以上５００重量部以下で配合されることが好ましく、１０重量部以上３００重量部以下で配合されることがより好ましく、２０重量部以上２００重量部以下で配合されることがさらに好ましい。上記のように硬化性樹脂の配合量を調整することによって、保護用粘着テープ２００をウエハリング９から容易に剥離させることができる。
【０１５１】
なお、この硬化性樹脂は、前述したアクリル系樹脂として、二重結合導入型アクリル系樹脂を用いた場合、すなわち、炭素−炭素二重結合を、側鎖、主鎖中または主鎖の末端に有しているものを用いた場合には、その樹脂組成物中への添加を省略するようにしてもよい。これは、アクリル系樹脂が二重結合導入型アクリル系樹脂である場合には、エネルギー線の照射により、二重結合導入型アクリル系樹脂が備える炭素−炭素二重結合の機能によって、粘着層２０２が硬化し、これにより、粘着層２０２の粘着力が低下することによる。
【０１５２】
（３）光重合開始剤
また、粘着層２０２は、エネルギー線の照射によりウエハリング９に対する粘着性が低下するものであるが、エネルギー線として紫外線等を用いる場合には、硬化性樹脂には、硬化性樹脂の重合開始を容易とするために光重合開始剤を含有することが好ましい。
【０１５３】
光重合開始剤としては、例えば、２，２−ジメトキシ−１，２−ジフェニルエタン−１−オン、１−［４−（２−ヒドロキシエトキシ）−フェニル］−２−ヒドロキシ−２−メチル−１−プロパン−１−オン、２−ヒドロキシ−１−｛４−［４−（２−ヒドロキシ−２−メチル−プロピオニル）−ベンジル］フェニル｝−２−メチル−プロパン−１−オン、ベンジルジフェニルサルファイド、テトラメチルチウラムモノサルファイド、４−（２−ヒドロキシエトキシ）フェニル（２−ヒドロキシ−２−プロピル）ケトン、α−ヒドロキシ−α，α´−ジメチルアセトフェノン、２−メチル−２−ヒドロキシプロピオフェノン、１−ヒドロキシシクロヘキシルフェニルケトン、ミヒラーズケトン、アセトフェノン、メトキシアセトフェノン、２，２−ジメトキシ−２−フェニルアセトフェノン、２，２−ジエトキシアセトフェノン、２−メチル−１−［４−（メチルチオ）−フェニル］−２−モルホリノプロパン−１、ベンゾインメチルエーテル、ベンゾインエチルエーテル、ベンゾインプロピルエーテル、ベンゾインイソプロピルエーテル、ベンゾインイソブチルエーテル、ベンジル、ベンゾイン、ジベンジル、α−ヒドロキシシクロヘキシルフェニルケトン、ベンジルジメチルケタール、２−ヒドロキシメチルフェニルプロパン、２−ナフタレンスルホニルクロリド、１−フェノン−１，１−プロパンジオン−２−（ｏ−エトキシカルボニル）オキシム、ベンゾフェノン、ベンゾイル安息香酸、４，４'−ジメチルアミノベンゾフェノン、４，４’−ジエチルアミノベンゾフェノン、４，４’−ジクロロベンゾフェノン、３，３’−ジメチル−４−メトキシベンゾフェノン、ｏ−アクリルオキシベンゾフェノン、ｐ−アクリルオキシベンゾフェノン、ｏ−メタクリルオキシベンゾフェノン、ｐ−メタクリルオキシベンゾフェノン、ｐ−（メタ）アクリルオキシエトキシベンゾフェノン、１，４−ブタンジオールモノ（メタ）アクリラート、１，２−エタンジオールモノ（メタ）アクリラート、１，８−オクタンジオールモノ（メタ）アクリラートのようなアクリラートのベンゾフェノン−４−カルボン酸エステル、チオキサンソン、２−クロロチオキサンソン、２−メチルチオキサンソン、２，４−ジメチルチオキサンソン、イソプロピルチオキサンソン、２，４−ジクロロチオキサンソン、２，４−ジエチルチオキサンソン、２，４−ジイソプロピルチオキサンソン、アゾビスイソブチロニトリル、β−クロールアンスラキノン、カンファーキノン、ハロゲン化ケトン、アシルホスフィノキシド、アシルホスフォナート、ポリビニルベンゾフェノン、クロロチオキサントン、ドデシルチオキサントン、ジメチルチオキサントン、ジエチルチオキサントン、２−エチルアントラキノン、ｔ−ブチルアントラキノン、２，４，５−トリアリ−ルイミダゾール二量体、等が挙げられ、これらのうちの１種または２種以上を組み合わせて用いることができる。
【０１５４】
また、これらの中でも、ベンゾフェノン誘導体およびアルキルフェノン誘導体であることが好ましい。これらの化合物は分子中に反応性官能基として水酸基を備えるものであり、この反応性官能基を介して、ベース樹脂や硬化性樹脂に連結することができ、光重合開始剤としての機能をより確実に発揮させることができる。
【０１５５】
光重合開始剤は、ベース樹脂１００重量部に対して０．１重量部以上５０重量部以下で配合されることが好ましく、０．５重量部以上１０重量部以下で配合されることがより好ましい。上記のように光重合開始剤の配合量を調整することによって、保護用粘着テープ２００のウエハリング９からの剥離性を好適なものとし得る。
【０１５６】
（４）架橋剤
さらに、硬化性樹脂には、架橋剤が含まれていてもよい。架橋剤が含まれることで、硬化性樹脂の硬化性の向上が図られる。
【０１５７】
架橋剤としては、特に限定されないが、例えば、イソシアネート系架橋剤、エポキシ系架橋剤、尿素樹脂系架橋剤、メチロール系架橋剤、キレート系架橋剤、アジリジン系架橋剤、メラミン系架橋剤、多価金属キレート系架橋剤、酸無水物系架橋剤、ポリアミン系架橋剤、カルボキシル基含有ポリマー系架橋剤等が挙げられる。これらの中でもイソシアネート系架橋剤が好ましい。
【０１５８】
イソシアネート系架橋剤としては、特に限定されないが、例えば、多価イソシアネートのポリイソシアネート化合物およびポリイソシアネート化合物の三量体、ポリイソシアネート化合物とポリオール化合物とを反応させて得られる末端イソシアネート化合物の三量体または末端イソシアネートウレタンプレポリマーをフェノール、オキシム類等で封鎖したブロック化ポリイソシアネート化合物等が挙げられる。
【０１５９】
また、多価イソシアネートとして、例えば、２，４−トリレンジイソシアネート、２，６−トリレンジイソシアネート、１，３−キシリレンジイソシアネート、１，４−キシレンジイソシアネート、ジフェニルメタン−４，４’−ジイソシアネート、ジフェニルメタン−２，４’−ジイソシアネート、３−メチルジフェニルメタンジイソシアネート、ヘキサメチレンジイソシアネート、イソホロンジイソシアネート、ジシクロヘキシルメタン−４，４’−ジイソシアネート、ジシクロヘキシルメタン−２，４’−ジイソシアネート、４，４’−ジフェニルエーテルジイソシアネート、４，４’−〔２，２−ビス（４−フェノキシフェニル）プロパン〕ジイソシアネート、２，２，４−トリメチル−ヘキサメチレンジイソシアネート等が挙げられ、これらのうちの１種または２種以上を組み合わせて用いることができる。これらの中でも２，４−トリレンジイソシアネート、ジフェニルメタン−４，４’−ジイソシアネートおよびヘキサメチレンジイソシアネートから成る群より選択される少なくとも１種の多価イソシアネートが好ましい。
【０１６０】
架橋剤は、ベース樹脂１００重量部に対して０．０１重量部以上５０重量部以下で配合されることが好ましく、５重量部以上５０重量部以下で配合されることがより好ましい。上記のように架橋剤の配合量を調整することによって、保護用粘着テープ２００のウエハリング９からの剥離性を好適なものとし得る。
【０１６１】
（５）導電性材料（帯電防止剤）
さらに、粘着層２０２を構成する樹脂組成物には、導電性を有する導電性材料を含有することが好ましい。このような導電性材料が含まれることで、導電性材料に帯電防止剤としての機能を発揮させて、保護用粘着テープ２００の剥離の際に、ウエハリング９ひいては半導体チップ２０における静電気の発生を的確に抑制または防止することができる。
【０１６２】
この導電性材料としては、導電性を有するものであれば、特に限定されないが、前記基材２０４に含まれる導電性材料として説明したのと、同様のものを用いることができる。
【０１６３】
なお、基材２０４および粘着層２０２のうちの一方に導電性材料を含有させる構成とする場合には、基材２０４に導電性材料を含有させることが好ましい。これにより、半導体チップ２０に導電性材料を確実に付着させることなく、半導体チップ２０での静電気の発生をより的確に抑制または防止することができる。
【０１６４】
（６）その他の成分
さらに、粘着層２０２を構成する樹脂組成物には、上述した各成分（１）〜（５）の他に他の成分として、粘着付与剤、老化防止剤、粘着調整剤、充填材、着色剤、難燃剤、軟化剤、酸化防止剤、可塑剤、界面活性剤等のうちの少なくとも１種が含まれていてもよい。
【０１６５】
なお、これらのうち粘着付与剤としては、特に限定されないが、例えば、ロジン樹脂、テルペン樹脂、クマロン樹脂、フェノール樹脂、脂肪族系石油樹脂、芳香族系石油樹脂、脂肪族芳香族共重合系石油樹脂等が挙げられ、これらのうちの１種または２種以上を組み合わせて用いることができる。
【０１６６】
また、粘着層２０２の平均厚さは、特に限定されないが、例えば、１μｍ以上３０μｍ以下であるのが好ましく、５μｍ以上３０μｍ以下であるのがより好ましく、１０μｍ以上２０μｍ以下であるのがさらに好ましい。粘着層２０２の平均厚さをかかる範囲内とすることで、粘着層２０２は、粘着層２０２へのエネルギー付与前には、良好な粘着力を発揮するとともに、粘着層２０２へのエネルギー付与後には、粘着層２０２とウエハリング９との間において、良好な剥離性を発揮する。
【０１６７】
なお、粘着層２０２は、異なる前記樹脂組成物で構成される層を複数積層した積層体（多層体）で構成されるものであってもよく、この場合、ウエハリング９が接合される層（基材２０４の反対側に位置する層）に撥油材が含まれていればよい。
【０１６８】
なお、本実施形態では、粘着層２０２が、エネルギーを付与することで、粘着層２０２のウエハリング９に対する粘着性が低下する機能を有するものとし、（１）ベース樹脂と、（２）硬化性樹脂と、を主材料として含有し、（３）光重合開始剤と、（４）架橋剤と、（５）導電性材料と、（６）その他の成分とが好ましくは含有される場合について説明したが、粘着層２０２の粘着性がエネルギーの付与を省略してもウエハリング９から剥離させ得る程度の強度である際には、粘着層２０２を、（１）ベース樹脂を主材料として含有するものとし、粘着層２０２への（２）硬化性樹脂、（３）光重合開始剤の添加を省略することができる。
【０１６９】
＜貼付層２０５＞
貼付層２０５は、主として樹脂材料から成り、粘着層２０２の上面の縁部を除く中心部に積層（貼付）して形成される。これにより、基材２０４と粘着層２０２と貼付層２０５とを備える積層体において、この積層体の縁部において選択的に粘着性を発揮させる機能を有している。
【０１７０】
かかる樹脂材料としては、特に限定されず、例えば、前記基材２０４に含まれる樹脂材料として説明したのと同様のものを用いることができる。
【０１７１】
また、貼付層２０５は、導電性を有する導電性材料を含有していてもよい。この導電性材料としては、導電性を有するものであれば、特に限定されないが、前記基材２０４に含まれる導電性材料として説明したのと、同様のものを用いることができる。
【０１７２】
貼付層２０５の平均厚さは、特に限定されないが、例えば、５μｍ以上１５０μｍ以下であるのが好ましく、１５μｍ以上１００μｍ以下であるのがより好ましい。貼付層２０５の平均厚さがこの範囲内であると、保護用粘着テープ２００をウエハリング９に粘着させた際に、貼付層２０５が半導体チップ２０に接触するのを確実に防止することができる。
【０１７３】
また、かかる範囲内の平均厚さを有する貼付層２０５は、その平均厚さが基材２０４の平均厚さよりも薄いことが好ましい。これにより、保護用粘着テープ２００をウエハリング９に粘着させた際に、貼付層２０５が半導体チップ２０に接触するのをより確実に防止することができる。
【０１７４】
さらに、粘着層２０２に貼付層２０５を貼付することで積層体に形成される縁部、すなわち粘着領域は、その幅が、２ｍｍ以上３０ｍｍ以下であるのが好ましく、５ｍｍ以上１５ｍｍ以下であるのがより好ましい。これにより、ウエハリング９に対して保護用粘着テープ２００を確実に貼付することができる。
【０１７５】
また、保護用粘着テープ２００は、ＪＩＳ  Ｋ  ７３６１−１に規定された方法に準拠して測定された、Ｄ６５標準光源における全光線透過率が８５％以上９８％以下となっているのが好ましく、９０％以上９８％以下となっているのがより好ましい。これにより、保護用粘着テープ２００をウエハリング９に粘着させたまま、密閉空間２５０内に封止された半導体チップ２０の状態を視認することができる。
【０１７６】
さらに、この保護用粘着テープ２００は、粘着層２０２面へ±５０００Ｖの電圧を印加した場合における１０％減衰時間が５秒以内であるのが好ましく、０．１秒以上３秒以下であることがより好ましい。このように前記１０％減衰時間がかかる範囲内の時間であることで、ウエハリング９から保護用粘着テープ２００を剥離させたとしても、この剥離に起因する静電気により、半導体用ウエハ７が帯電するのを的確に抑制または防止することができる。したがって、この帯電により半導体用ウエハ７に作り込まれた半導体チップ２０の回路に不具合が生じ、その結果、半導体チップ２０の破損を招くのを的確に抑制または防止することができるため、半導体チップ２０を備える半導体装置１０を歩留まり良く製造することができる。
【０１７７】
かかる構成の半導体素子保護用粘着テープ２００は、例えば、以下のようにして製造することができる。
【０１７８】
（半導体素子保護用粘着テープの製造方法）
図７、図８は、図６に示す半導体素子保護用粘着テープ、を製造する方法を説明するための縦断面図である。なお、以下の説明では、図７、図８中の上側を「上」、下側を「下」と言う。
【０１７９】
［１Ｂ］まず、基材２０４を用意する（図７（ａ）参照。）
基材２０４の製造方法としては、特に限定されないが、例えば、カレンダー法、インフレーション押出し法、Ｔダイ押出し法のような押出成形法、湿式キャスティング法等の一般的な成形方法が挙げられる。なお、基材２０４が積層体で構成される場合、かかる構成のその基材２０４の製造方法としては、例えば、共押出し法、ドライラミネート法等の成形方法が用いられる。
【０１８０】
また、基材２０４は、無延伸で用いることができるし、さらに、必要に応じて一軸または二軸の延伸処理を施したものを用いるようにしてもよい。
【０１８１】
［２Ｂ］次に、基材２０４の上面に粘着層２０２を形成する（図７（ｂ）参照。）。
基材２０４の表面（上面）には、基材２０４と粘着層２０２との密着性を向上させることを目的に、コロナ処理、クロム酸処理、マット処理、オゾン暴露処理、火炎暴露処理、高圧電撃暴露処理、イオン化放射線処理、プライマー処理、アンカーコート処理のような表面処理が施されていてもよい。
【０１８２】
また、粘着層２０２は、基材２０４上に、粘着層２０２の構成材料である樹脂組成物を溶剤に溶解してワニス状にした液状材料を、塗布または散布した後、溶剤を揮発させて粘着層２０２を形成することにより得ることができる。
【０１８３】
なお、溶剤としては、特に限定されないが、例えば、メチルエチルケトン、アセトン、トルエン、酢酸エチル、ジメチルホルムアルデヒド等が挙げられ、これらのうちの１種または２種以上を組み合わせて用いることができる。
【０１８４】
また、基材２０４上への液状材料の塗布または散布は、例えば、ダイコート、カーテンダイコート、グラビアコート、コンマコート、バーコートおよびリップコート等の方法を用いて行うことができる。
【０１８５】
［３Ｂ］次に、貼付層２０５を用意し、そして、この貼付層２０５を、基材２０４上に形成された粘着層２０２のほぼ全面に貼付する（図７（ｃ）参照。）。
【０１８６】
これにより、基材２０４と粘着層２０２と貼付層２０５とがこの順で積層された積層体２１０が得られる。
【０１８７】
この貼付層２０５は、基材２０４で説明した製造方法と同様にして製造することができる。
【０１８８】
また、粘着層２０２上への貼付層２０５の貼付は、粘着層２０２が備える粘着性をもって、粘着層２０２上に貼付層２０５を積層することにより、実施することができる。
【０１８９】
粘着層２０２に貼付層２０５を積層する方法としては、特に制限されないが、例えば、ロールを用いたラミネート方法、プレスを用いたラミネート方法を用いることができる。これらの中でも、連続的に生産できるという生産性の観点から、ロールを用いたラミネート方法が好ましい。
【０１９０】
なお、本実施形態では、前記工程［１Ｂ］〜［３Ｂ］により、シート状をなす基材２０４を用意した後、この基材２０４のほぼ全面に、それぞれ、粘着層２０２および貼付層２０５を、この順で積層する工程が構成される。
【０１９１】
［４Ｂ］次に、貼付層２０５が下側になるように積層体２１０を裏返し、その後、貼付層２０５上の粘着層２０２および基材２０４を貫通するように、円環状に打ち抜く（図７（ｄ）参照。）。
【０１９２】
また、粘着層２０２および基材２０４に対する打ち抜きは、例えば、ロール状金型を用いる方法や、プレス金型を用いる方法を用いて行うことができる。中でも、連続的に打ち抜くことができるロール状金型を用いる方法が好ましい。
【０１９３】
［５Ｂ］次に、貼付層２０５上の粘着層２０２および基材２０４のうち、円環状に打ち抜いた位置よりも外側に位置する粘着層２０２および基材２０４を除去する（図７（ｅ）参照。）。
【０１９４】
これにより、積層体２１０を、貼付層２０５上に円盤状をなす粘着層２０２と基材２０４とがこの順で積層されたものとして得ることができる。
【０１９５】
［６Ｂ］次に、基材２０４が下側になるように積層体２１０を裏返し、その後、粘着層２０２上の貼付層２０５を、粘着層２０２よりも内側で貫通するように、円環状に打ち抜く（図８（ａ）参照。）。
【０１９６】
また、貼付層２０５に対する打ち抜きは、例えば、ロール状金型を用いる方法や、プレス金型を用いる方法を用いて行うことができる。中でも、連続的に打ち抜くことができるロール状金型を用いる方法が好ましい。
【０１９７】
［７Ｂ］次に、粘着層２０２上の貼付層２０５のうち、円環状に打ち抜かれた位置よりも外側に位置する貼付層２０５を除去する（図８（ｂ）参照。）。
【０１９８】
これにより、積層体２１０を、粘着層２０２上に、その内側で円盤状をなす貼付層２０５が積層されたものとして得ることができる。すなわち、保護用粘着テープ２００を、円盤状をなす基材２０４と、基材２０４の上面のほぼ全面に積層して形成された粘着層２０２と、粘着層２０２の上面の縁部を除く中心部に積層して形成された円盤状をなす貼付層２０５とを備える積層体２１０として得ることができる。
【０１９９】
なお、本実施形態では、前記工程［６Ｂ］〜［７Ｂ］により、前記貼付層の縁部から前記貼付層を剥離させて、前記粘着層の縁部を除く中心部に貼付された前記貼付層を形成する工程が構成される。
【０２００】
以上のような工程を経ることで、第１実施形態の保護用粘着テープ２００を製造することができる。
【０２０１】
＜＜第２実施形態＞＞
次に、半導体素子保護用粘着テープの第２実施形態について説明する。
【０２０２】
図９は、本発明の半導体素子保護用粘着テープの第２実施形態を示す縦断面図である。
以下、第２実施形態の保護用粘着テープ２００について、前記第１実施形態の保護用粘着テープ２００との相違点を中心に説明し、同様の事項については、その説明を省略する。
【０２０３】
本実施形態の保護用粘着テープ２００は、貼付層２０５の形成が省略され、さらに、基材２０４上のほぼ全面に形成され、縁部に粘着性を選択的に有する粘着層２０２を備えること以外は、第１実施形態の保護用粘着テープ２００と同様である。
【０２０４】
すなわち、保護用粘着テープ２００は、本実施形態では、樹脂材料を含有する円盤状をなす基材２０４と、基材２０４の上面（一方の面）のほぼ全面に積層して形成された粘着層２０２とを備える積層体により構成され、かかる積層体において、粘着層２０２は、縁部に位置する粘着性を有する粘着領域２１２と、粘着層２０２の縁部を除く中央部に粘着性を有しない非粘着領域２２２とを備えている。
【０２０５】
保護用粘着テープ２００をかかる構成のものとすることで、基材２０４と、この基材２０４上に積層された粘着層２０２とを備える積層体において、この積層体の縁部において選択的に粘着性が発揮される。
【０２０６】
かかる構成の保護用粘着テープ２００において、基材２０４は、前記第１実施形態の保護用粘着テープ２００が備える基材２０４と同様の構成のものとされる。そして、この基材２０４は、平面視において円形状をなしている。
【０２０７】
また、粘着層２０２は、基材２０４の上面（一方の面）のほぼ全面に積層して形成されている。そして、この粘着層２０２は、縁部に位置する粘着性を有する粘着領域２１２と、粘着層２０２の縁部を除く中央部に粘着性を有しない非粘着領域２２２とを備えている。また、この粘着層２０２において、非粘着領域２２２は、平面視において円形状をなし、粘着領域２１２は、平面視において、リング状をなしている。
【０２０８】
このような粘着層２０２は、（１）粘着性を有するベース樹脂と、（２）粘着層２０２を硬化させる硬化性樹脂と、を主材料として含有し、（３）光重合開始剤と、（４）架橋剤と、（５）導電性材料と、（６）その他の成分とを好ましくは含有する樹脂組成物で構成される点では、第１実施形態の保護用粘着テープ２００が備える粘着層２０２と同様である。これに対して、非粘着領域２２２において、エネルギーの付与により硬化性樹脂が硬化することで粘着性が低下し、粘着領域２１２において、エネルギーが付与されていないことにより硬化性樹脂が未硬化であることで粘着性を備えている点で、第１実施形態の保護用粘着テープ２００が備える粘着層２０２と異なっている。このように、エネルギーを付与する非粘着領域２２２と、エネルギーを付与しない粘着領域２１２とを設けることで、保護用粘着テープ２００を、その縁部において選択的に粘着性が発揮されるものとすることができる。
【０２０９】
このような第２実施形態の保護用粘着テープ２００によっても、前記第１実施形態と同様の効果が得られる。
【０２１０】
また、かかる構成の保護用粘着テープ２００は、例えば、以下のようにして製造することができる。
【０２１１】
（半導体素子保護用粘着テープの製造方法）
図１０は、図９に示す半導体素子保護用粘着テープ、を製造する方法を説明するための縦断面図である。なお、以下の説明では、図１０中の上側を「上」、下側を「下」と言う。
【０２１２】
［１Ｃ］まず、基材２０４を用意する（図１０（ａ）参照。）
基材２０４の製造方法としては、特に限定されないが、例えば、カレンダー法、インフレーション押出し法、Ｔダイ押出し法のような押出成形法、湿式キャスティング法等の一般的な成形方法が挙げられる。なお、基材２０４が積層体で構成される場合、かかる構成のその基材２０４の製造方法としては、例えば、共押出し法、ドライラミネート法等の成形方法が用いられる。
【０２１３】
また、基材２０４は、無延伸で用いることができるし、さらに、必要に応じて一軸または二軸の延伸処理を施したものを用いるようにしてもよい。
【０２１４】
［２Ｃ］次に、基材２０４の上面のほぼ全面に粘着層２０２を形成する（図１０（ｂ）参照。）。
【０２１５】
基材２０４の表面（上面）には、基材２０４と粘着層２０２との密着性を向上させることを目的に、コロナ処理、クロム酸処理、マット処理、オゾン暴露処理、火炎暴露処理、高圧電撃暴露処理、イオン化放射線処理、プライマー処理、アンカーコート処理のような表面処理が施されていてもよい。
【０２１６】
また、粘着層２０２は、基材２０４上に、粘着層２０２の構成材料である樹脂組成物を溶剤に溶解してワニス状にした液状材料を、塗布または散布した後、溶剤を揮発させて粘着層２０２を形成することにより得ることができる。
【０２１７】
なお、溶剤としては、特に限定されないが、例えば、メチルエチルケトン、アセトン、トルエン、酢酸エチル、ジメチルホルムアルデヒド等が挙げられ、これらのうちの１種または２種以上を組み合わせて用いることができる。
【０２１８】
また、基材２０４上への液状材料の塗布または散布は、例えば、ダイコート、カーテンダイコート、グラビアコート、コンマコート、バーコートおよびリップコート等の方法を用いて行うことができる。
【０２１９】
なお、本実施形態では、前記工程［１Ｃ］〜［２Ｃ］により、樹脂材料を含有するシート状をなす基材２０４を用意した後、基材２０４のほぼ全面に、粘着層２０２を形成する工程が構成される。
【０２２０】
［３Ｃ］次に、粘着層２０２の非粘着領域２２２を形成すべき形状に対応した開口部３１０を有するマスク３００を用意し、その後、このマスク３００を介して、粘着層２０２にエネルギー線を照射する（図１０（ｃ）参照。）。
【０２２１】
これにより、粘着層２０２のエネルギー線が照射された領域に含まれる硬化性樹脂が硬化することに起因して粘着性が低下し、その結果、粘着層２０２の中心部に非粘着領域２２２が形成される。
【０２２２】
［４Ｃ］次に、粘着層２０２の縁部に、エネルギー線が照射されず粘着性を備えている領域が残存するように、粘着層２０２および基材２０４を貫通させることで、円環状に打ち抜く（図１０（ｄ）参照。）。
【０２２３】
これにより、積層体２１０を、貼付層２０５上に全体形状が円盤状をなす粘着層２０２と基材２０４とがこの順で積層されたものとして得ることができる。また、粘着層２０２を、縁部において粘着性を備える粘着領域２１２と、中心部において粘着性が低減している非粘着領域２２２とを有するものとして得ることができる。すなわち、保護用粘着テープ２００を、円盤状をなす基材２０４と、基材２０４の上面のほぼ全面に積層して形成された粘着層２０２とを備え、粘着層２０２を、縁部において粘着性を備える粘着領域２１２と、中心部において粘着性が低減している非粘着領域２２２とを有する積層体２１０として得ることができる。
【０２２４】
なお、本実施形態では、前記工程［３Ｃ］〜［４Ｃ］により、粘着層２０２の縁部を除く中央部の粘着性を低減させて、前記中央部に粘着性を有しない非粘着領域２２２を形成して、非粘着領域２２２と、粘着層２０２の縁部に粘着性を有する粘着領域２１２とを形成する工程が構成される。
【０２２５】
なお、本実施形態では、粘着層２０２上に保護層を設けることなく、粘着層２０２に非粘着領域２２２および粘着領域２１２を形成する場合について説明したが、かかる場合に限定されず、例えば、前記工程［２Ｃ］の後に、粘着層２０２上に保護層を形成しそして、前記工程［３Ｃ］〜［４Ｃ］を経た後に、この保護層を剥離させることで、本実施形態の保護用粘着テープ２００を得るようにしてもよい。なお、この場合、保護層としては、前記第１実施形態の貼付層２０５として説明したのと同様の構成のものを用いることができる。
【０２２６】
以上のような工程を経ることで、第２実施形態の保護用粘着テープ２００を製造することができる。
【０２２７】
＜＜第３実施形態＞＞
次に、半導体素子保護用粘着テープの第３実施形態について説明する。
【０２２８】
図１１は、本発明の半導体素子保護用粘着テープの第３実施形態を示す縦断面図である。
【０２２９】
以下、第３実施形態の保護用粘着テープ２００について、前記第１実施形態の保護用粘着テープ２００との相違点を中心に説明し、同様の事項については、その説明を省略する。
【０２３０】
本実施形態の保護用粘着テープ２００は、貼付層２０５の形成が省略され、基材２０４上の縁部に選択的に形成された、粘着性を有する粘着層２０２を備えること以外は、第１実施形態の保護用粘着テープ２００と同様である。
【０２３１】
すなわち、保護用粘着テープ２００は、本実施形態では、樹脂材料を含有する円盤状をなす基材２０４と、基材２０４の上面（一方の面）の縁部に選択的に積層して形成された粘着層２０２とを備える積層体により構成される。
【０２３２】
保護用粘着テープ２００をかかる構成のものとすることで、基材２０４と、この基材２０４上に積層された粘着層２０２とを備える積層体において、この積層体の縁部において選択的に粘着性が発揮される。
【０２３３】
かかる構成の保護用粘着テープ２００において、基材２０４は、前記第１実施形態の保護用粘着テープ２００が備える基材２０４と同様の構成のものとされる。そして、この基材２０４は、平面視において円形状をなしている。
【０２３４】
また、粘着層２０２は、基材２０４の上面（一方の面）の縁部に選択的に積層して形成される。
【０２３５】
このような粘着層２０２は、基材２０４の上面（一方の面）のほぼ全面ではなく、縁部に選択的に形成されること以外は、前記第１実施形態の保護用粘着テープ２００が備える粘着層２０２と同様のものである。この縁部に選択的に形成される粘着層２０２は、平面視においてリング状をなし、（１）粘着性を有するベース樹脂と、（２）粘着層２０２を硬化させる硬化性樹脂と、を主材料として含有し、（３）光重合開始剤と、（４）架橋剤と、（５）導電性材料と、（６）その他の成分とが好ましくは含有される樹脂組成物で構成される。また、粘着層２０２の粘着性がエネルギーの付与を省略してもウエハリング９から剥離させ得る程度の強度である際には、粘着層２０２は、（１）ベース樹脂を主材料として含有し、（２）硬化性樹脂、（３）光重合開始剤の添加が省略された樹脂組成物で構成される。
【０２３６】
このような第３実施形態の保護用粘着テープ２００によっても、前記第１実施形態と同様の効果が得られる。
【０２３７】
（半導体素子保護用粘着テープの製造方法）
図１２、図１３は、図１１に示す半導体素子保護用粘着テープ、を製造する方法を説明するための縦断面図である。なお、以下の説明では、図１２中の上側を「上」、下側を「下」と言う。
【０２３８】
［１Ｄ］まず、基材２０４を用意する（図１２（ａ）参照。）
基材２０４の製造方法としては、特に限定されないが、例えば、カレンダー法、インフレーション押出し法、Ｔダイ押出し法のような押出成形法、湿式キャスティング法等の一般的な成形方法が挙げられる。なお、基材２０４が積層体で構成される場合、かかる構成のその基材２０４の製造方法としては、例えば、共押出し法、ドライラミネート法等の成形方法が用いられる。
【０２３９】
また、基材２０４は、無延伸で用いることができるし、さらに、必要に応じて一軸または二軸の延伸処理を施したものを用いるようにしてもよい。
【０２４０】
なお、本実施形態では、前記工程［１Ｄ］により、シート状をなす基材２０４を用意する工程が構成される。
【０２４１】
［２Ｄ］次に、基材２０４の上面に粘着層２０２を形成する（図１２（ｂ）参照。）。
基材２０４の表面（上面）には、基材２０４と粘着層２０２との密着性を向上させることを目的に、コロナ処理、クロム酸処理、マット処理、オゾン暴露処理、火炎暴露処理、高圧電撃暴露処理、イオン化放射線処理、プライマー処理、アンカーコート処理のような表面処理が施されていてもよい。
【０２４２】
また、粘着層２０２は、基材２０４上に、粘着層２０２の構成材料である樹脂組成物を溶剤に溶解してワニス状にした液状材料を、塗布または散布した後、溶剤を揮発させて粘着層２０２を形成することにより得ることができる。
【０２４３】
なお、溶剤としては、特に限定されないが、例えば、メチルエチルケトン、アセトン、トルエン、酢酸エチル、ジメチルホルムアルデヒド等が挙げられ、これらのうちの１種または２種以上を組み合わせて用いることができる。
【０２４４】
また、基材２０４上への液状材料の塗布または散布は、例えば、ダイコート、カーテンダイコート、グラビアコート、コンマコート、バーコートおよびリップコート等の方法を用いて行うことができる。
【０２４５】
［３Ｄ］次に、貼付層２０５を用意し、そして、この貼付層２０５を、基材２０４上に形成された粘着層２０２のほぼ全面に貼付する（図１２（ｃ）参照。）。
【０２４６】
これにより、基材２０４と粘着層２０２と貼付層２０５とがこの順で積層された積層体２１０が得られる。
【０２４７】
この貼付層２０５は、基材２０４で説明した製造方法と同様にして製造することができる。
【０２４８】
また、粘着層２０２上への貼付層２０５の貼付は、粘着層２０２が備える粘着性をもって、粘着層２０２上に貼付層２０５を積層することにより、実施することができる。
【０２４９】
粘着層２０２に貼付層２０５を積層する方法としては、特に制限されないが、例えば、ロールを用いたラミネート方法、プレスを用いたラミネート方法を用いることができる。これらの中でも、連続的に生産できるという生産性の観点から、ロールを用いたラミネート方法が好ましい。
【０２５０】
［４Ｄ］次に、貼付層２０５、粘着層２０２および基材２０４を貫通するように、円環状に打ち抜く（図１２（ｄ）参照。）。
【０２５１】
また、貼付層２０５、粘着層２０２および基材２０４に対する打ち抜きは、例えば、ロール状金型を用いる方法や、プレス金型を用いる方法を用いて行うことができる。中でも、連続的に打ち抜くことができるロール状金型を用いる方法が好ましい。
【０２５２】
［５Ｄ］次に、円環状に打ち抜かれた貼付層２０５、粘着層２０２および基材２０４のうち、外側に位置する貼付層２０５、粘着層２０２および基材２０４を除去する（図１２（ｅ）参照。）。
【０２５３】
これにより、積層体２１０を、全体形状が円盤状をなす基材２０４と、粘着層２０２と、貼付層２０５とがこの順で積層されたものとして得ることができる。
【０２５４】
［６Ｄ］次に、基材２０４上の粘着層２０２および貼付層２０５を、基材２０４よりも内側で貫通するように、円環状に打ち抜く（図１３（ａ）参照。）。
【０２５５】
また、粘着層２０２および貼付層２０５に対する打ち抜きは、例えば、ロール状金型を用いる方法や、プレス金型を用いる方法を用いて行うことができる。中でも、連続的に打ち抜くことができるロール状金型を用いる方法が好ましい。
【０２５６】
［７Ｄ］次に、貼付層２０５の全てと、円環状に打ち抜かれた粘着層２０２のうち、内側に位置する粘着層２０２とを除去する（図１３（ｂ）参照。）。
【０２５７】
これにより、積層体２１０を、基材２０４上に、その縁部側でリング状をなす粘着層２０２が積層されたものとして得ることができる。すなわち、保護用粘着テープ２００を、円盤状をなす基材２０４と、基材２０４の上面の縁部に積層して形成された粘着層２０２とを備える積層体２１０として得ることができる。
【０２５８】
なお、基材２０４からの粘着層２０２の除去を円滑に実施するために、前記工程［２Ｄ］に先立って、基材２０４の上面には離型処理を施すことが好ましい。離型処理としては離型剤を基材２０４の上面にコーティングする処理や、基材２０４の上面に細かい凹凸をつける処理等が挙げられる。なお、離型剤としては、シリコーン系、アルキッド系、フッ素系等のものが挙げられる。
【０２５９】
また、粘着層は、円環状に打ち抜かれた粘着層２０２および貼付層２０５のうち、内側に位置する粘着層２０２および貼付層２０５を除去した後、縁部側に位置する貼付層２０５上にさらに粘着層を積層することで、基材２０４の縁部に、粘着層２０２と貼付層２０５と粘着層とがこの順で積層された３層の積層体として形成することもできる。
【０２６０】
なお、本実施形態では、前記工程［２Ｄ］〜［７Ｄ］により、基材２０４の縁部に、選択的に粘着層２０２を形成する工程が構成される。
【０２６１】
以上のような工程を経ることで、第３実施形態の保護用粘着テープ２００を製造することができる。
【０２６２】
以上、本発明の半導体素子保護用粘着テープおよび半導体素子保護用粘着テープの製造方法について説明したが、本発明は、これらに限定されるものではない。
【０２６３】
例えば、本発明の半導体素子保護用粘着テープが備える各層には、同様の機能を発揮し得る、任意の成分が添加されていてもよく、あるいは、基材は、前記実施形態で説明したように、１層で構成されるものの他、複数の層で構成されるものであってもよく、例えば、前述した基材の粘着層とは反対側の面に、帯電防止層を備えるものであってもよい。
【０２６４】
また、本発明の半導体素子保護用粘着テープが備える各層の構成は、同様の機能を発揮し得る任意のものと置換することができ、あるいは、任意の構成のものを付加することもできる。
【０２６５】
さらに、前記実施形態では、加工用粘着テープ１００に固定された状態で個片化された半導体用ウエハ７（半導体チップ２０）の外周部１２１側において加工用粘着テープ１００をウエハリング９で固定した積層物１５０を前記工程［５Ａ］の後に、ウエハリング９に保護用粘着テープ２００を貼付することで密閉空間２５０を形成して、半導体用ウエハ７（半導体チップ２０）を保管・移動する場合について説明したが、かかる場合に限定されず、以下のようにして形成された積層物１５５に対して保護用粘着テープ２００を貼付して半導体チップ２０を保管・移動するようにしてもよい。
【０２６６】
すなわち、加工用粘着テープ１００を、前記工程［５Ａ］でピックアップした半導体チップ２０を積層（貼付）する載せ替え用粘着テープとして用い、加工用粘着テープ１００に半導体チップ２０を貼付した状態で、半導体チップ２０の外周部側において加工用粘着テープ１００をウエハリング９で固定した積層物１５５とした後に、ウエハリング９の加工用粘着テープ１００（載せ替え用粘着テープ）の反対側に、保護用粘着テープ２００を貼付することで密閉空間２５５を形成して、半導体チップ２０を保管・移動するようにしてもよい（図１４参照。）。
【０２６７】
さらに、本発明の半導体素子保護用粘着テープの製造方法では、任意の目的で、１以上の工程を追加することができる。
【符号の説明】
【０２６８】
２              粘着層
４              基材
７              半導体用ウエハ
９              ウエハリング
１０            半導体装置
１７            モールド部
２０            半導体チップ
２１            端子
３０            インターポーザー
４１            端子
７０            バンプ
８０            封止層
８１            接続部
８５            半田バンプ
１００          半導体用ウエハ加工用粘着テープ（加工用粘着テープ）
１２１          外周部
１２２          中心部
１５０          積層物
１５５          積層物
２００          半導体素子保護用粘着テープ（保護用粘着テープ）
２０２          粘着層
２０４          基材
２０５          貼付層
２１０          積層体
２１２          粘着領域
２２２          非粘着領域
２５０          密閉空間
２５５          密閉空間
３００          マスク
３１０          開口部
【図１】
2020174201.tif 000005
【図２】
2020174201.tif 000006
【図３】
2020174201.tif 000007
【図４】
2020174201.tif 000008
【図５】
2020174201.tif 000009
【図６】
2020174201.tif 000010
【図７】
2020174201.tif 000011
【図８】
2020174201.tif 000012
【図９】
2020174201.tif 000013
【図１０】
2020174201.tif 000014
【図１１】
2020174201.tif 000015
【図１２】
2020174201.tif 000016
【図１３】
2020174201.tif 000017
【図１４】
2020174201.tif 000018
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
樹脂材料を含有するシート状をなす基材と、該基材上に積層された粘着層とを備える積層体により構成された半導体素子保護用粘着テープであって、
前記粘着層は、前記基材のほぼ全面に形成され、当該半導体素子保護用粘着テープは、さらに、前記粘着層の縁部を除く中心部に貼付された、粘着性を有しない貼付層を備えることで、
当該半導体素子保護用粘着テープの縁部において、選択的に粘着性を有することを特徴とする半導体素子保護用粘着テープ。
【請求項２】
前記基材は、その平面視形状が円形状をなしている請求項１に記載の半導体素子保護用粘着テープ。
【請求項３】
円盤状をなす基板と、該基板の中央部に固定された半導体素子と、前記基板の縁部に固定された円筒状をなすウエハリングとを有する積層物における、前記半導体素子を保護するために用いられ、
前記積層物の前記基板と反対側において、前記ウエハリングに前記粘着層が粘着することで、前記半導体素子が前記基板、前記ウエハリングおよび当該半導体素子保護用粘着テープにより封止される請求項２に記載の半導体素子保護用粘着テープ。
【請求項４】
請求項１に記載の半導体素子保護用粘着テープの製造方法であって、
樹脂材料を含有するシート状をなす基材を用意した後、該基材のほぼ全面に、それぞれ、前記粘着層および前記貼付層を、この順で積層する工程と、
前記貼付層の縁部から前記貼付層を剥離させて、前記粘着層の縁部を除く中心部に貼付された前記貼付層を形成する工程とを有することを特徴する半導体素子保護用粘着テープの製造方法。
【手続補正２】
【補正対象書類名】明細書
【補正対象項目名】００１０
【補正方法】変更
【補正の内容】
【００１０】
このような目的は、下記（１）〜（４）に記載の本発明により達成される。
（１）  樹脂材料を含有するシート状をなす基材と、該基材上に積層された粘着層とを備える積層体により構成された半導体素子保護用粘着テープであって、
前記粘着層は、前記基材のほぼ全面に形成され、当該半導体素子保護用粘着テープは、さらに、前記粘着層の縁部を除く中心部に貼付された、粘着性を有しない貼付層を備えることで、
当該半導体素子保護用粘着テープの縁部において、選択的に粘着性を有することを特徴とする半導体素子保護用粘着テープ。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
（２）  前記基材は、その平面視形状が円形状をなしている上記（１）に記載の半導体素子保護用粘着テープ。
【手続補正７】
【補正対象書類名】明細書
【補正対象項目名】００１５
【補正方法】変更
【補正の内容】
【００１５】
（３）  円盤状をなす基板と、該基板の中央部に固定された半導体素子と、前記基板の縁部に固定された円筒状をなすウエハリングとを有する積層物における、前記半導体素子を保護するために用いられ、
前記積層物の前記基板と反対側において、前記ウエハリングに前記粘着層が粘着することで、前記半導体素子が前記基板、前記ウエハリングおよび当該半導体素子保護用粘着テープにより封止される上記（２）に記載の半導体素子保護用粘着テープ。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
（４）  上記（１）に記載の半導体素子保護用粘着テープの製造方法であって、
樹脂材料を含有するシート状をなす基材を用意した後、該基材のほぼ全面に、それぞれ、前記粘着層および前記貼付層を、この順で積層する工程と、
前記貼付層の縁部から前記貼付層を剥離させて、前記粘着層の縁部を除く中心部に貼付された前記貼付層を形成する工程とを有することを特徴する半導体素子保護用粘着テープの製造方法。
【手続補正１０】
【補正対象書類名】明細書
【補正対象項目名】００１８
【補正方法】削除
【補正の内容】